Brevet FR2981653A1 — publié le 20130426

- 1 - La présente invention concerne le domaine des matériaux composites thermoplastiques. Plus particulièrement, elle concerne un procédé de fabrication d'un matériau composite à renfort de fibres synthétiques imprégné avec un polymère thermoplastique, un produit intermédiaire qui est un préimprégné fibreux, une composition précurseur utilisée pour la mise en oeuvre d'un tel procédé, des pièces composites qui en résultent et applications comme pièces de structure. Les matériaux composites et, plus particulièrement, les matériaux composites comprenant des fibres de renfort imprégnées d'une matrice polymère sont utilisés dans de nombreux domaines techniques, en particulier dans les applications aéronautique, D) l'aerospatiale, l'éolienne, automobile, ferroviaire, marine. Ces applications requièrent principalement des composites de hautes performances mécaniques, en particulier à des températures d'utilisation élevées. Les composites avec matrice à base de polymères thermodurcissables occupent une place prépondérante sur ces marchés grâce à leurs procédés de fabrication et leur facilité de 15 mise en oeuvre. Ces matériaux sont de plus en plus utilisés pour l'allègement des structures, par exemple dans l'aéronautique et l'automobile. Cependant, les polymères thermodurcissables ne peuvent satisfaire à des exigences de plus en plus importantes qui pèsent sur les constructeurs, qui sont des contraintes limitantes pour ces matériaux, en particulier pour l'automobile en ce qui concerne : la réduction des temps de cycles, la 20 réduction de la consommation d'énergie et la recyclabilité des matériaux utilisés. Comme autres inconvénients de ces matériaux, on peut citer la toxicité de certains de leur composants et l'émission de composés organiques volatils (monomères comme le styrène) lors de leur manipulation et mise en oeuvre nécessitant des protections et/ou des conditions de manipulation et de mise en oeuvre particulières. Un inconvénient supplémentaire des 25 matériaux thermodurcissables est le retrait volumique après cuisson qui affecte la stabilité dimensionnelle et l'aspect de surface après moulage et demande un traitement spécifique. Aussi, les polymères thermoplastiques, qui présentent l'avantage d'être facilement recyclables et qui sont, dans le cas des polyamides, plus légers que les polymères thermodurcissables, offrent de nouvelles perspectives dans le domaine des composites, en 30 tant que matrice de polymère. Cependant, les procédés actuels de fabrication de composites à matrice thermoplastique sont plus contraignants que ceux mettant en oeuvre des thermodurcissables et la qualité du composite fabriqué n'est pas toujours optimale. Le facteur limitant essentiel pour la mise en oeuvre d'un composite thermoplastique est la viscosité du polymère thermoplastique qui sera utilisé comme matrice imprégnant le - 2 - substrat fibreux. En effet, même à l'état fondu, cette viscosité reste élevée et rend ainsi l'imprégnation du substrat fibreux plus difficile qu'une résine liquide, comme par exemple une résine thermodurcissable à base de polyester insaturé ou de vinyl ester. La matrice polymère doit avoir d'abord une bonne imprégnation des fibres de renfort afin de permettre la transmission aux fibres de renfort des contraintes mécaniques subies par le matériau composite, avec ainsi une réponse plus performante dudit matériau composite à la sollicitation mécanique. Ensuite, le revêtement desdites fibres de renfort par cette matrice procure une protection chimique de ces fibres. En particulier, pour qu'un composite à matrice thermoplastique possède de bonnes propriétés mécaniques à l'utilisation finale, notamment en terme de résistance au choc, il est nécessaire que la masse moléculaire du polymère thermoplastique de la matrice soit aussi élevée que possible. Par contre, cette caractéristique de masse élevée se traduit, lors de la fabrication du composite, par une forte viscosité à l'état fondu de la matrice. Cette viscosité pose de sérieuses difficultés pour parvenir à une imprégnation convenable des fibres : ainsi le composite obtenu peut présenter des défauts d'imprégnation avec des microvides créés qui sont susceptibles de provoquer des déficiences mécaniques, en particulier un délaminage des fibres et fragiliser le matériau composite final. Diverses solutions sont connues pour palier au problème d'imprégnation des fibres. Les industriels ont par exemple tenté d'effectuer l'imprégnation des fibres sous pression plus élevée et/ou d'allonger le temps d'imprégnation. Ces solutions ne sont pas satisfaisantes car, sous l'effet de la pression, les fibres peuvent être désorientées localement entrainant une perte de propriétés du composite et augmenter les temps d'imprégnation pour compenser la forte viscosité de la résine thermoplastique se révèle trop long pour être compatible avec une production de pièces en grande série. Par ailleurs, un équipement fonctionnant à haute pression est incompatible avec la production de pièces de grandes tailles à cause du coût d'un tel équipement. Une autre voie pour faciliter l'imprégnation des fibres consiste à agir sur l'interface fibres-matrice. Le brevet EP 0 201 367 propose ainsi un matériau composite polymère thermoplastique renforcé de fibres dans lequel la liaison entre le polymère et les fibres est assurée par un second polymère de basse viscosité thermoplastique favorisant le mouillage des fibres. Cette solution n'est pas facile à mettre en oeuvre car elle requiert non seulement la présence d'un second polymère mais en plus, il faut que ce second polymère ait une bonne aptitude au mouillage des fibres et qu'il ait également une bonne compatibilité avec - 3 - le polymère principal. En outre, ce polymère peut constituer un point faible, à cause de sa faible masse moléculaire et/ou de sa faible tenue thermique (basse Tg, bas point de fusion). D'autre part, FR 2 936 441 décrit l'utilisation comme matrice thermoplastique d'une « résine » polyamide de faible masse moléculaire, avec Mw allant de 5000 à 25000 et non évolutive, pour imprégner une étoffe de renfort pour un article composite. La résine polyamide a comme spécificité un taux de groupements terminaux amines ou carboxy ne dépassant pas 20 meq/kg correspondant essentiellement à des polyamides n'ayant que des fonctions terminales amines ou carboxy. Ceci explique d'ailleurs la non augmentation (non évolutivité) des masses moléculaires de ces polyamides qui est leur caractéristique essentielle. La résine est présentée comme fluide à l'état fondu pour imprégner l'étoffe de renfort mais avec l'absence de possibilité d'allongement de la chaîne. FR 2 603 891 décrit un procédé de fabrication d'un matériau composite, constitué d'une matrice polyamide renforcée par des fibres de renfort longues. Ces fibres sont imprégnées d'un prépolymère ou d'un oligomère de polyamide qui comporte des fonctions réactives terminales, susceptibles de réagir entre elles sous l'effet d'un chauffage, entraînant l'allongement de la chaîne polymère. L'oligomère ou le prépolymère a une faible masse moléculaire. Les fonctions réactives décrites dans ce document réagissent par condensation avec, en conséquence, la formation de sous produits de condensation volatils (eau). WO 2005/061209 décrit un article précurseur d'un matériau composite comprenant une matrice polymérique thermoplastique et des fibres de renfort, dans laquelle la matrice polymérique est elle-même sous forme de fils et/ou de fibres, de sorte à pouvoir former un matériau composite par fusion dudit article précurseur, notamment par thermocompression. Cette solution nécessite une opération de co-mélange préalable, souvent coûteuse, et cela ne règle pas le problème du compromis à faire entre la viscosité de la résine thermoplastique et sa masse moléculaire. Il y a donc besoin d'abord d'un procédé amélioré de fabrication d'un matériau composite à matrice polymère thermoplastique spécifique, lequel procédé, du fait du choix de cette matrice, a les mêmes avantages qu'un procédé de fabrication d'un matériau composite à matrice polymère thermodurcissable en termes de faible viscosité initiale pour l'imprégnation des fibres, tout en permettant un cycle de production court, c'est-à-dire L'étape d'imprégnation i) est généralement réalisée à une température supérieure à la température de fusion ou à défaut de fusion, à une température supérieure à la température de transition vitreuse dudit prépolymère P(X)n et éventuellement de son mélange avec l'allongeur Y-A-Y. Plus particulièrement, cette température d'imprégnation de l'étape i) est ajustée de manière telle que la viscosité à l'état fondu (en masse) de ladite composition précurseur ne dépasse pas, lors de l'imprégnation, 100 Pa.s et de préférence ne dépasse pas 50 Pa.s. Cette étape i) peut être mise en oeuvre sous une pression allant de 1 à 30 bars, de préférence de 1 à 10 bars. Concernant l'étape de polymérisation ii), elle peut être mise en oeuvre, à une température allant de 150 à 340°C, de préférence de 200 à 300°C . La température de mise en oeuvre de l'étape i) peut se situer dans la plage de température de polymérisation, comme indiquée ci-dessus, pouvant être identique à celle de polymérisation. Selon un mode préféré du procédé de l'invention tel que décrit ci-haut, le polymère thermoplastique est choisi parmi : un polyamide, un polyester, leurs copolymères, par exemple copolymère polyamide-polyéther ou leurs mélanges, et de préférence ce polymère thermoplastique est un polyamide. Cette définition préférée du polymère thermoplastique conduit implicitement au choix préféré dudit prépolymère réactif P(X)n parmi les prépolymères réactifs : polyamide et copolymères, y compris polyamide-polyéther, polyesters et copolymères ou leurs mélanges entre polyamides et polyesters et leur copolymères. Concernant les fonctions réactives X préférées portées par ledit prépolymère, elles sont choisies parmi : hydroxyle (OH), amine (NH2) ou carboxy (COOH). Le polymère thermoplastique a une température de transition vitreuse Tg d'au moins 80°C, de préférence allant de 100°C à 200°C, plus préférentiellement de 110°C à 200°C, et encore plus préférentiellement de 110°C à 170°C. La Tg (comme Tg') est mesurée par DSC après 21' passage à une vitesse de chauffage de 20°C/min. Il est intéressant d'atteindre une température de transition vitreuse élevée (haute) comme définie ci-haut, pour que les pièces composites fabriquées selon l'invention soient capables de résister mécaniquement quand elles sont sollicitées à une température élevée. Plus - 10 - particulièrement, elles doivent tenir à une température allant jusqu'à 90°C et de préférence jusqu'à 100°C, sans trop affecter la tenue mécanique (en particulier le module et la contrainte à la rupture) comme c'est le cas pour les pièces mécaniques utilisées dans l'industrie automobile ou aéronautique, et de préférence sans chute de ces performances supérieures à 25% par rapport aux performances à l'ambiante (23°C). Pour atteindre de telles températures de transition vitreuse, on utilise de préférence un polymère thermoplastique à base de structures aromatiques et/ou cycloaliphatiques, c'est-à-dire comprenant des structures aromatiques et/ou cycloaliphatiques et plus particulièrement comportant au moins 25% en moles de ses motifs comprenant des structures aromatiques et/ou cycloaliphatiques. On parlera dans ce cas, selon cette définition de la présente invention, de polymère thermoplastique « à base de structure aromatique et/ou cycloaliphatique » (c'est-à-dire comprenant une structure aromatique et/ou cycloaliphatique) ou de polymère « à base de structure aromatique » ou de polymère « à base de structure cycloaliphatique » en fonction du cas. On utilisera parfois le terme de polymère « semi-aromatique » ou « semi cycloaliphatique » avec la même signification pour la présente invention. Plus particulièrement, ledit prépolymère P(X)n correspond à n, X et P comme suit : - n = 1 ou 2, de préférence 2 - X est une fonction réactive parmi : OH, NH2 ou COOH, - P est une chaîne moléculaire hydrocarbonée, cycloaliphatique et/ou aromatique (c'est-à-dire comprenant une structure aromatique et/ou cycloaliphatique), comprenant au moins un cycle de 4, 5 ou 6 atomes de carbone, éventuellement substitué. Cela signifie, selon ce cas particulier et préféré, que la chaîne moléculaire P dudit prépolymère a un motif répétitif de structure cycloaliphatique et/ou aromatique, comportant au moins un cycle de 4, 5 ou 6 atomes de carbone, éventuellement substitué. Le polymère thermoplastique (de la matrice thermoplastique) est choisi parmi : un polyamide, un polyester, leurs copolymères, par exemple copolymère polyamide-polyéther ou leurs mélanges, et de préférence le polymère thermoplastique est un polyamide. Le prépolymère P(X)n peut être choisi parmi un prépolymère de polyamide, un prépolymère de copolyamide, un prépolymère de polyester, un prépolymère de copolyester, un prépolymère de copolymère polyamide-polyéther, un prépolymère de copolymère polyamide-polyester ou leurs mélanges (mélanges de prépolymères). Plus particulièrement, le polymère thermoplastique de la matrice thermoplastique, comme le prépolymère P(X)n correspondant selon l'invention, sont de structure préférée semi-aromatique et/ou cycloaliphatique. Dans le procédé de la présente invention, comme décrit ci-haut, un prépolymère 5 préféré est un prépolymère de polyamide P(X)n, de préférence à base de structure aromatique et/ou cycloaliphatique, obtenu à partir de : la polycondensation d'au moins une diamine aliphatique linéaire ou ramifiée et d'au moins un acide dicarboxylique aromatique et/ou cycloaliphatique comportant au moins un cycle à 4, 5 ou 6 atomes de carbone éventuellement substitué, et/ou 10 la polycondensation d'au moins une diamine cycloaliphatique avec au moins un acide dicarboxylique aliphatique linéaire ou ramifié, cycloaliphatique ou aromatique, et éventuellement avec présence d'au moins un composé choisi parmi : un lactame, un acide aminocarboxylique ou la combinaison stoechiométrique d'un diacide 15 carboxylique aliphatique et d'une diamine aliphatique. Plus particulièrement, comme exemple convenable de prépolymère de polyamide (ou de copolyamide) répondant à la formule P(X)n définie ci-dessus, on peut citer les cas suivants. Un prépolymère de polyamide (ou de copolyamide) à fonctions réactives X = NH2, 20 à base de structure aromatique et/ou cycloaliphatique, lequel remplit les caractéristiques de Tg selon la présente invention et qui peut être obtenu par exemple à partir de : - diacides aromatiques tels qu'acides iso- et téréphtalique, acides naphtalènes (en position 2, 6 ou 1, 5 ou 2, 7) dicarboxyliques, 4,4'-dicarboxydiphényléther, 4,4'- dicarboxybiphényle, furane dicarboxylique 25 - diacides aliphatiques, par exemple en C4 à C24 linéaires ou ramifiés tels qu'acides adipique, sébacique, dodécane-1,12-dioïque, sous condition de présence de diamine cycloaliphatique ou de diacide aromatique ou cycloaliphatique - diacides cycloaliphatiques tels qu'acide cyclohexane-1,4-dicarboxylique, cyclohexane-1,3-dicarboxylique, cyclobutane-1,3-dicarboxylique, 30 - diamines cycloaliphatiques, par exemple la bis (3,3'-méthyl-4,4'-amino- cyclohexyl)méthane, la bis (4,4'-amino-cyclohexyl)méthane, l'isophorone diamine, les bis(3,5-dialky1-4-aminocyclohexyl)méthane, les bis(3,5-dialky1-4- aminocyclohexyl)éthane, la bis(3,5-dialky1-4-aminocyclohexyl)-propane, la 2,2- - 12 - bis (3 -méthy1-4-amino cyclo hexyl)prop ane (B MAC P), l'isopropylidene di(cyclohexylamine) (PACP), la 2,6-bis(amino méthyl)norbornane (BAMN), - diamines aliphatiques, par exemple en C2 à C24 linéaires ou ramifiés, telles que l'hexaméthylène-1,6-diamine, la nonaméthylène-1,19-diamine, la décaméthylène- 1,10-diamine, la dodécaméthylène-1,12-diamine, sous condition de présence de diacides (ou de dianhydrides) carboxyliques aromatiques et éventuellement cycloaliphatiques ou de diamines cycloaliphatiques, - lactames, par exemple en C5 à C14 tels que les caprolactame, dodécalactame, sous condition de présence d'autres co-réactants aromatiques et éventuellement cycloaliphatiques, - aminoacides, par exemple en C5 à C14 tels que l'acide 11-aminoundécanoïque, sous condition de présence d'autres co-réactants aromatiques et éventuellement cycloaliphatiques, dans un rapport [COOH]/[NH2], tel que nécessaire pour avoir un excès d'amine, cet excès pouvant être ajusté en fonction de la Mn visée pour ledit prépolymère. Un prépolymère de polyamide (ou de copolyamide) à fonctions réactives X = COOH de même structure que le précédent (à base de structure aromatique et/ou cycloaliphatique), lequel remplit les caractéristiques de Tg selon la présente invention, peut être obtenu à partir des mêmes composants comme cités ci-haut pour le prépolymère avec X = NH2, avec la différence qu'ici on utilise un excès de COOH par rapport NH2. Comme exemple plus détaillé de prépolymère polyamide carboxylé convenable pour l'invention, on peut citer l'oligoamide dicarboxylé cité sous référence V dans la demande EP 0 581 642 de la demanderesse, de Mn 3000, obtenu à partir d'acide téréphtalique (T), isophtalique (I) de lactame 12 (L12) et de bis(3,3'-méthyl-4,4' amino cyclohexyl) méthane (BMACM) dans des proportions molaires : T/I/L12/BMACM : 3,6/2,4/5/5. De tels prépolymères carboxylés conviennent pour polymérisation selon l'invention avec des allongeurs de chaîne tels que décrits dans la même demande sous références citées A pour bisoxazolines et références B, C et D pour bisoxazines ou décrits dans la 30 demande EP 0 739 924 de la demanderesse sous références A à F pour des bisimidazolines. Pour l'obtention d'un prépolymère polyamide à fonctions X = NH2, il suffit d'avoir un excès de fonctions amine par rapport aux fonctions acides carboxy avec les mêmes composants que ceux précités. Comme exemple plus précis d'un tel prépolymère, on peut prendre l'oligoamide cité sous référence IV (à base de structure aromatique ou semi- - 13 - aromatique) à la page 9 de la demande EP 0 581 641 de la demanderesse avec les proportions molaires T/I/L12/BMACM : 3/2/2,5/6. Pour l'obtention de prépolymères polyamides avec des fonctions terminales X = hydroxy (OH), il est possible de modifier les fonctions terminales X = carboxy d'un prépolymère polyamide tel que précité, par réaction des fonctions terminales carboxy avec un excès de diol. Pour obtenir un prépolymère avec une fonctionnalité n = 1, un co-réactant monofonctionnel (monoamine ou monoacide) peut être utilisé comme co-réactant pour bloquer une extrémité de la chaîne. De tels prépolymères aminés ou hydroxylés conviennent pour la polymérisation selon l'invention avec des allongeurs de chaîne tels que décrits dans la demande EP 0 581 641 sous références A et B (page 7) pour les bisoxazolinones et sous références C et D pour les bisoxazinones (page 8). Lorsque le prépolymère est un prépolymère de polyester ou copolyester, ce dernier est de préférence obtenu à partir de : - diacides et/ou d'anhydrides carboxyliques ou diesters, aromatiques et/ou cycloaliphatiques tels que décrits ci-haut, et de - diols cycloaliphatiques, comme le cyclohexane diol - diols aliphatiques, tels que : éthylène glycol, propylène glycol, butane-1,4-diol, pentane-1,5-diol, hexane-1,6-diol, diéthylène glycol, triéthylène glycol, - diacides et/ou anhydrides carboxyliques aliphatiques comme décrits ci-haut, sous condition de présence de diacides et/ou anhydrides carboxyliques et/ou diesters aromatiques et éventuellement cycloaliphatiques et de diols cycloaliphatiques. Pour obtenir pour ces prépolymères polyesters, une fonction terminale X = carboxy (COOH), on peut utiliser un excès de fonctions carboxy par rapport à OH. Pour obtenir une 25 fonction terminale X = OH, on utilise un excès des fonctions OH par rapport aux carboxy. L'excès est ajusté en fonction de la masse Mn visée. Plus particulièrement, comme prépolymère de polyester ou copolyester répondant à la formule P(X)n définie ci-dessus, on peut citer : un prépolymère de polyester (ou de copolyester) à fonctions réactives X = OH, de structure semi-aromatique, obtenu à partir de diacide et/ou d'anhydride d'acide et/ou de diester aromatique et d'un excès de diol, avec le diol étant aliphatique en C2 à C24 linéaire ou ramifié, tel qu'éthylène glycol, propylène glycol, butane-1,4-diol, pentane-1,5-diol, hexane-1,6-diol, diéthylène glycol, triéthylène glycol, et ledit diacide et/ou anhydride d'acide et/ou diester aromatique et éventuellement ^ 30 - 14 - cycloaliphatique, étant choisi par exemple parmi les acides/anhydrides térephtalique, isophtalique, tétrahydrophtalique et le diester aromatique parmi le diméthyltéréphtalate ou diméthylisophtalate, - un prépolymère de polyester (ou de copolyester) à fonctions réactives X = COOH, de structure semi-aromatique, peut être obtenu par exemple à partir de diacide et/ou d'anhydride d'acide en excès, tels que l'anhydride phtalique, et ceux cités précédemment, et de diol, tel que diol aliphatique en C2 à C24 linéaire ou ramifié, par exemple éthylène glycol, propylène glycol, butane -1,4-diol, pentane -1-5-diol, hexane-1,6-diol, diéthylène glycol, triéthylène glycol. Comme exemple de prépolymère P(X)n à base de copolymère polyamide- polyéther, on peut citer un copolymère séquencé polyamide-polyéther et plus particulièrement triséquencé polyamide-polyéther-polyamide porteur de fonctions X = COOH, qui peut être obtenu par réaction d'un oligomère polyamide avec X = COOH et qui réagit avec un oligomère polyéther à terminaisons hydroxy (OH), ledit polyamide étant en 15 excès et dans un ratio proche de 2 carboxy pour 1 OH (2 chaînes polyamides pour 1 de polyéther). Un prépolymère P(X)n analogue mais avec un polyester à la place du polyamide est possible en remplaçant le polyamide carboxylé par un polyester carboxylé. Le prépolymère P(X)n selon l'invention a de préférence une masse moléculaire moyenne en nombre (Mn) allant de 1000 à 10000 g.mo1-1, de préférence de 1500 à 20 8000 g.mo1-1 et mieux de 2000 à 6000 g.mo1-1 ou une viscosité inhérente correspondante, mesurée dans le m-crésol allant de 0,2 à 1,0, préférentiellement de 0,25 à 0,9 et mieux de 0,3 à 0,8 dl/g. De manière équivalente, le prépolymère P(X)n convenable pour l'invention présente avantageusement une viscosité à l'état fondu telle qu'en mélange avec ledit 25 allongeur dans ladite composition précurseur, la viscosité à l'état fondu reste inférieure à 100 Pa.s, de préférence inférieure ou égale à 50 Pa.s, à la température d'imprégnation desdites fibres. La viscosité du mélange comprenant le prépolymère et l'allongeur de chaîne à l'état fondu ou la viscosité à l'état fondu de la composition précurseur, dans les conditions 30 d'imprégnation dudit assemblage de fibres, reste dans la plage indiquée ci-haut. La température d'imprégnation est généralement supérieure à la température de fusion et à défaut de température de fusion, supérieure à la température de transition vitreuse dudit prépolymère et dudit allongeur de chaîne. - 15 - De telles gammes de masse moléculaires et/ou de viscosité sont choisies pour obtenir une imprégnation optimale des fibres de renfort synthétiques. Le choix particulier des allongeurs de chaîne, par rapport aux fonctions X portées par ledit prépolymère, définit un procédé plus particulier et préféré selon la présente invention : lorsque X est NH2 ou OH : o soit l'allongeur de chaîne Y-A-Y correspond à ^ Y choisi parmi les groupements : maléimide, isocyanate éventuellement isocyanate bloqué, oxazinone et oxazolinone, de préférence oxazinone, et oxazolinone, et ^ A étant un espaceur carboné ou radical carboné, portant les fonctions ou groupements réactifs Y, A choisi parmi : - une liaison covalente entre deux fonctions (groupements) Y dans le cas où Y = oxazinone, oxazolinone ou - une chaîne hydrocarbonée aliphatique ou une chaîne hydrocarbonée aromatique et/ou cycloaliphatique, ces deux dernières comprenant au moins un cycle de 5 ou 6 atomes de carbone, éventuellement substitué, ladite chaîne hydrocarbonée aliphatique ayant de préférence un poids moléculaire de 14 à 200 o soit l'allongeur de chaîne Y-A-Y a comme groupement Y un caprolactame et à A pouvant être un carbonyle, tel que le carbonyl biscaprolactame ou A peut être un téréphtaloyle ou un isophtaloyle o soit l'allongeur de chaîne Y-A-Y correspond à Y étant un groupement d'anhydride cyclique et de préférence cet allongeur est choisi parmi : un dianhydride carboxylique aromatique ou cycloaliphatique et plus préférentiellement choisi parmi : le dianhydride éthylènetétracarboxylique, le dianhydride pyromellitique, le dianhydride 3,3 ' ,4,4'-biphényltétracarboxylique, le dianhydride 1,4,5,8-naphtalènetétracarboxylique, le dianhydride perylènetétracarboxylique, le dianhydride 3,3 ' ,4,4'-benzophénone tétracarboxylique, le dianhydride 1,2,3,4-cyclobutanetétracarboxylique, le dianhydride hexafluoroisopropylidène bisphtalique, le dianhydride 9,9- bis(trifluorométhyl)xanthènetétracarboxylique, le dianhydride 3,3 ' ,4,4'- diphénylsulfonetétracarboxylique, le dianhydride bicyclo [2.2.2]oct-7-ène- - 16 - 2,3,5,6-tétracarboxylique, le dianhydride 1,2,3,4- cyclopentanetétracarboxylique, le dianhydride 3,3' ,4,4'-diphényl éther tétracarboxylique ou leurs mélanges. et lorsque X est COOH : o l'allongeur de chaîne Y-A-Y correspond à : ^ Y choisi parmi les groupements : oxazoline, oxazine, imidazoline et aziridine comme le 1, 1 '-isophtaloyl-bis (2-methyl aziridine) ou l'aziridine équivalente avec téréphtaloyle, et à ^ A étant un espaceur (radical) carboné tel que défini ci-dessus, avec A dans le cas des oxazolines, oxazines et imidazolines, pouvant être une simple liaison covalente entre les deux groupements. Plus particulièrement, quand Y est choisi parmi oxazinone, oxazolinone, oxazine, oxazoline ou imidazoline, dans ce cas A peut représenter, un alkylène, tel que -(CH2).- avec m allant de 1 à 14 et de préférence de 2 à 10 ou A peut représenter un cycloalkylène et/ou un arylène substitué (alkyle) ou non substitué, comme les arylènes benzéniques, tels que les phénylènes o-, m-, -p ou les arylènes naphtaléniques, et de préférence A est un arylène et/ou un cycloalkylène. Dans le cas du carbonyl- ou térephtaloyl- ou isophtaloyl- biscaprolactame comme allongeur de chaîne Y-A-Y, les conditions préférées évitent l'élimination de sous produit, comme le caprolactame lors de ladite polymérisation et mise en oeuvre à l'état fondu. Dans le cas éventuel cité ci-haut, où Y représente une fonction isocyanate bloqué, ce blocage peut être obtenu par des agents bloquants de la fonction isocyanate, comme la epsilon-caprolactame, la méthyl éthyl kétoxime, la diméthyl pyrazole, le di éthyl malonate. De même, dans le cas où l'allongeur est un dianhydride réagissant avec un prépolymère P(X)n où X = NH2, les conditions préférées évitent toute formation de cycle imide lors de la polymérisation et lors la mise en oeuvre à l'état fondu. Pour X = OH ou NH2, le groupement Y est choisi de préférence parmi : isocyanate (non bloqué), oxazinone et oxazolinone, plus préférentiellement oxazinone et oxazolinone, 30 avec comme espaceur (radical) A étant comme défini ci-haut. Comme exemples d'allongeurs de chaîne avec des fonctions réactives Y oxazoline ou oxazine, convenables à la mise en oeuvre du procédé selon l'invention, on pourra se référer à ceux décrits sous références A, B, C et D à la page 7 de la demande EP 0 581 642 de la Demanderesse ainsi qu'à leurs procédés de préparation et leur mode de réaction qui y - 17 - sont exposés. A est la bisoxazoline, B la bisoxazine, C la 1,3 phénylène bisoxazoline et D la 1,4-phénylène bisoxazoline. Comme exemples d'allongeurs de chaîne à fonction réactive Y imidazoline convenables à la mise en oeuvre du procédé selon l'invention, on pourra se référer à ceux décrits (A à F) à la page 7 à 8 et tableau 1 de la page 10, dans la demande EP 0 739 924 de la Demanderesse ainsi qu' à leurs procédés de préparation et leur mode de réaction qui y sont exposés. Comme exemples d'allongeurs de chaîne à fonction réactive Y = oxazinone ou oxazolinone qui conviennent à la mise en oeuvre du procédé selon l'invention, on peut se référer à ceux décrits sous références A à D à la page 7 à 8 de la demande EP 0 581 641 de la Demanderesse ainsi qu'à leurs procédés de préparation et modes de réaction qui y sont exposés. Comme exemples de groupements Y oxazinones (cycle à 6 atomes) et oxazolinones (cycle à 5 atomes) convenables, on peut citer les groupements Y dérivés de : benzoxazinone d'oxazinone ou d'oxazolinone, avec comme espaceur A pouvant être une simple liaison covalente avec pour allongeurs correspondants respectifs étant : bis (benzoxazinone), bisoxazinone et bisoxazolinone. A peut être également un alkylène en C1 à C14 de préférence en C2 à C10 mais de préférence A est un arylène et plus particulièrement il peut être un phénylène (1,2 ou 1,3 ou1,4 substitué par Y) ou un radical naphtalène (disubstitué par Y) ou un phtaloyle (iso- ou téréphtaloyle) ou A peut être un cycloalkylène. Pour les fonctions Y comme oxazine (cycle à 6), oxazoline (cycle à 5) et imidazoline(cycle à 5), le radical A peut être comme décrit ci-haut avec A pouvant être une simple liaison covalente et avec les allongeurs correspondants respectifs étant : bisoxazine, bisoxazoline et bisimidazoline. A peut être également un alkylène en C1 à C14 de préférence en C2 à C10. Le radical A est de préférence un arylène et, plus particulièrement, il peut être un phénylène (1,2 ou 1,3 ou 1,4 substitué par Y) ou un radical naphtalène (disubstitué par Y) ou un phtaloyle (iso- ou téréphtaloyle) ou A peut être un cycloalkylène. Dans le cas où Y = aziridine (hétérocycle azoté à 3 atomes équivalent à l'oxyde d'éthylène en remplaçant l'éther -O- par -NH-), le radical A peut être un phtaloyle (1,1'iso- ou téré- phtaloyle) avec comme exemple d'allongeur la 1, 1' isophtaloyl-bis(2-méthyl aziridine). La présence d'un catalyseur de la réaction entre le prépolymère P(X)n et l'allongeur Y-A-Y à un taux allant de 0,001 à 2% de préférence de 0,01 à 0,5% par rapport au poids - 18 - total de deux co-réactants cités, peut accélérer la réaction de (poly)addition et ainsi raccourcir le cycle de production. Un tel catalyseur peut être choisi parmi : 4,4' diméthyl aminopyridine, l'acide p-toluène sulfonique, acide phosphorique, NaOH et éventuellement ceux décrits pour une polycondensation ou transesterification comme décrits dans EP 0 425 341, page 9 lignes 1 à 7. Selon un cas plus particulier du cas précédent dans le choix dudit allongeur, A peut représenter un alkylène, tel que -(CH2)',- avec m allant de 1 à 14 et de préférence de 2 à 10 ou représente un arylène substitué alkyle ou non substitué, comme les arylènes benzéniques (comme les phénylènes o-, m-, -p) ou naphtaléniques (avec arylènes : naphtalenylènes). De préférence, A représente un arylène, qui peut être benzénique ou naphténique substitué ou non. Selon un choix plus sélectif du procédé selon l'invention comme décrit ci-haut, ledit polymère thermoplastique est un polyamide semi-aromatique (à base de structure aromatique) et/ou semi-cycloaliphatique (à base de structure cycloaliphatique), de préférence semi-aromatique (à base de structure aromatique), homopolyamide (homopolymère) ou copolyamide (copolymère de polyamide), plus particulièrement correspondant à l'une des formules suivantes : polyamides parmi : 8.T, 9.T, 10.T, 11.T, 12.T, 6.T/9.T, 9.T/10.T, 9.T/11.T, 9.T/12.T, 9/6.T, 10/6.T, 11/6.T, 12/6.T, 10/9.T, 10/10.T, 10/11.T, 10/12.T, 11/9.T, 11/10.T, 11/11.T, 11/12.T, 12/9.T, 12/10.T, 12/11.T, 12/12.T, 6.10/6.T, 6.12/6.T, 9.10/6.T, 9.12/6.T, 10.10/6.T, 10.12/6.T, 6.10/9.T, 6.12/9.T, 9.10/9.T, 9.12/9.T, 10.10/9.T 10.12/9.T, 6.10/10.T, 6.12/10.T, 9.10/10.T, 9.12/10.T, 10.10/10.T, 10.12/10.T, 6.10/12.T, 6.12/12.T, 9.10/12.T, 9.12/12.T, 10.10/12.T, 11/6.T/9.T, 11/6.T/10.T, 11/6.T/11.T, 11/6.T/12.T, 11/9.T/10.T, 11/9.T/11.T, 11/9.T/12.T, 11/10.T/11.T, 11/10.T/12.T, 11/11.T/12.T, 6.T/10.T, 6.T/11.T, 6.T/12.T, 10.T/11.T, 10.T/12.T, 11.T/12.T, 12/6.T/10.T, 12/6.T/11.T, 12/6.T/12.T, 12/9.T/10.T, 12/9.T/11.T, 12/9.T/12.T, 12/10.T/11.T, 12/10.T/12.T, 12/11.T/12.T, polyamides terpolymères précédents avec 12/ remplacé par 9/, 10/, 6.10/, 6.12/, 10.10/, 10.12/, 9.10/ et 9.12/, tous les polyamides cités ci-haut où le téréphtalique (T) est remplacé partiellement ou totalement par l'isophtalique (I), le naphtalène 2,6 dicarboxylique et/ou par le 1,3 ou le 1,4 CHDA (acide cyclohexane dicarboxylique), avec tout ou partie des diamines aliphatiques pouvant être remplacées par des diamines cycloaliphatiques. ^ ^ ^ - 19 - - tous les polyamides cités ci-haut, avec remplacement de la diamine aliphatique en C6 à C12 par une diamine cycloaliphatique parmi BMACM, BACM et/ou IPDA et avec remplacement de tout ou partie du diacide aromatique T, par un diacide aliphatique linéaire ou ramifié en C6 à C18. Le terme « correspondant à l'une des formules suivantes » signifie que le polymère thermoplastique final polyamide, qui résulte de la polymérisation par (poly)addition en masse entre ledit prépolymère polyamide et ledit allongeur de ladite composition précurseur selon l'invention définie ci-haut, a les mêmes motifs (unitaires) répétitifs principaux que ledit prépolymère, en fait ceux du polyamide correspondant cité, malgré l'incorporation dans la chaîne du polymère final d'un nombre limité de motifs, issus de l'allongeur (motifs d'allongement ou de liaison entre chaînes dudit prépolymère) Plus particulièrement, le polymère thermoplastique dans le procédé de l'invention est un polyamide semi-cristallin, ayant une température de fusion Tf et une température de cristallisation Tc. Ces températures, comme les températures de transition vitreuse, sont 15 mesurées par DSC avec Tf et Tc mesurées selon norme ISO 11357. Ledit polymère thermoplastique peut être amorphe ou semi cristallin. Plus particulièrement, ledit polymère est un polyamide amorphe ou semi-cristallin. Selon un mode particulier de l'invention, il est semi-cristallin. Dans la liste précédente de polyamides à base de structure aromatique et/ou 20 cycloaliphatique, on peut passer d'un polyamide amorphe à un polyamide semi-cristallin sans affecter la Tg en réduisant la teneur en moles des motifs comprenant des diacides isophtaliques, 1,3 CHDA et de diamines cycloaliphatiques et en augmentant la teneur en diacides térephtaliques, 2,6 naphtalène dicarboxylique et 1,4 CHDA. Comme exemple général de polyamide semi cristallin, on peut citer un polyamide 25 basé sur une structure d'acide téréphtalique combinée avec une diamine aliphatique par exemple en C10 ou en C6. L'ajout de structure isophtalique ou 1,3 CHDA permet de réduire la Tf (cristallinité) sans affecter la Tg. La Tg peut être réglée par la présence de diamines cycloaliphatiques ou aryl aliphatiques pour l'augmenter ou d'aminoacides, de diacides aliphatiques et de diamines aliphatiques pour la réduire. La Tf peut être ajustée par le choix 30 du motif cristallin (10T ou 6T) et ensuite par copolymérisation. En général, plus il y a de motifs aromatiques et éventuellement cycloaliphatiques, plus la Tg sera élevée, comme le sera la Tf dans le cas d'un polymère semi-cristallin. Plus particulièrement, la Tf dudit polymère thermoplastique se situe dans une plage allant de 200 à 320°C, préférentiellement de 240 à 300°C. L'avantage d'utiliser un - 20 - polymère thermoplastique semi-cristallin réside dans le fait que les zones cristallines dans la zone amorphe de ce polymère renforcent le domaine amorphe du polymère et améliorent la tenue mécanique à chaud, en particulier la contrainte à rupture et notamment la résistance au fluage. Plus précisément, dans le cas préféré du choix d'un polyamide semi-cristallin, l'écart entre la température de fusion Tf dudit polyamide et sa température de cristallisation Tc est inférieur à 100°C, de préférence inférieur ou égal à 80°C. Le choix d'un tel polymère thermoplastique permet de faciliter le démoulage du matériau composite à une température inférieure à Tc (en refroidissant à cette température). Le polymère thermoplastique peut également être amorphe et plus particulièrement il peut être un polyamide amorphe. Dans ce cas, il peut être choisi par exemple, parmi les polyamides basés sur une structure dérivée de diamine cycloaliphatique ou aryl aliphatique en combinaison avec un diacide aliphatique ou d'acide isophtalique en combinaison avec une diamine aliphatique. La Tg est augmentée par la présence d'isophtalique et cycloaliphatique et réduite par la présence de motifs aliphatiques. Comme exemples de polyamides amorphes convenables à l'invention, on peut citer les polyamides précédents où le téréphtalique (T) est remplacé par l'isophtalique (I) comme acide dans la structure du polyamide jusqu'à disparition du point de fusion. Comme exemples de polyamides amorphes convenables (amorphe signifie la disparition du point de fusion mesurable par DSC) pour le procédé de l'invention, on peut citer par exemple des homopolyamides ou des copolyamides répondant par exemple à l'une des formules suivantes : - BMACM.T, BMACM.I, BMACM.6, BMACM.10, BMACM.12, BMACM.14, BMACM.1,4 CHDA ou en remplaçant dans ces formules tout ou partie de la BMACM par IPDA ou des combinaisons de ces compositions et/ou avec ajout de structures, 11, 12, 6.10, 6.12, 9.10, 9.12, 10.10, 10.12, avec : BMACM : bis(3-méthyl, 4-amino cyclohexyl) méthane BACM : bis (amino cyclohéxyl)méthane IPDA : isophorone diamine. Lorsque le polymère thermoplastique est un mélange de polymères thermoplastiques, par exemple de polyamide et de polyester, il est préférable, pour assurer une bonne tenue mécanique du matériau, que les polymères impliqués, par exemple le polyamide et le polyester, soient compatibles. D'une façon générale, deux polymères sont - 21 - dits « compatibles » s'il est possible de les mélanger de façon à obtenir une matière présentant une tenue mécanique homogène avec une transition vitreuse Tg du mélange qui correspond à une Tg intermédiaire calculable à partir de la relation de Fox. Au sens de l'invention, un « mélange » de polyamide et de polyester peut bien sûr s'entendre d'un mélange de copolymère polyamide-polyester et de polyamide ou encore d'un mélange de copolymère polyamide-polyester et de polyester. La présence d'un copolymère à base de deux polymères candidats au mélange est parfois nécessaire pour remédier au problème de compatibilité entre les deux polymères candidats au mélange. Conformément au procédé de fabrication du matériau composite selon l'invention, le polymère thermoplastique imprégnant ledit assemblage de fibres de renfort est formé au cours de l'étape de polymérisation ii) par réaction d'addition en masse dans la composition précurseur, a) d'un prépolymère du polymère thermoplastique avec b) un allongeur de chaîne comme définis ci-haut selon l'invention. Le polymère thermoplastique de la matrice finie correspond à celui obtenu, dans le cas où la réaction de polymérisation de l'étape ii) est complète et non partielle, par exemple il correspond au polymère obtenu après la mise en oeuvre finale du matériau composite par moulage en l'étape iii) et si nécessaire après l'étape éventuelle de recuit. Concernant les fibres de renfort synthétiques impliquées dans le procédé de l'invention décrit ci-haut, elles sont de préférence de fibres longues ce qui signifie selon l'invention ayant un facteur de forme > 1000 (c'est-à-dire ratio de longueur sur diamètre de la fibre). Elles peuvent être continues, comme les tissus (2D), les nappes, les bandes ou les tresses, comme les non tissés ou comme les renforts unidirectionnels (UD). Elles peuvent également être coupées par exemple sous forme de non tissés (mats) ou sous forme de feutres. Ces fibres de renfort synthétiques peuvent être choisies parmi : les fibres minérales. Celles-ci ont des températures de fusion Tf élevées et supérieures à la Tg dudit polymère (dans le cas d'un amorphe) ou supérieure à la température de fusion (cas d'un semi-cristallin) et supérieures à la température de polymérisation et de mise en oeuvre. Elles peuvent aller jusqu'à 2050°C. les fibres polymériques ou de polymère, sous condition d'avoir une température de fusion Tf ou à défaut de Tf , une température de transition vitreuse Tg', supérieure à la température de polymérisation (i.e. supérieure à la Tg de la matrice du composite, si elle est amorphe ou supérieure à la température de fusion de cette matrice, si elle est semi-cristalline et supérieure à la température de mise en oeuvre). - 22 - De préférence, Tf est supérieure à 350°C dans le cas où la température de polymérisation se situe dans la limite supérieure de la plage citée ci-haut correspondant à 340°C. ou les mélanges des fibres citées ci-haut. Comme fibres minérales convenables pour l'invention, on peut citer les fibres de carbone, ce qui inclut les fibres de nanotubes de carbone (NTC), les nanofibres de carbone, ou les graphènes ; les fibres de silice comme les fibres de verre, notamment de type E, R ou S2 ; les fibres de bore ; les fibres céramiques, notamment fibres de carbure de silicium, fibres de carbure de bore, fibres de carbonitrure de bore, fibres de nitrure de silicium, fibres de nitrure de bore, les fibres de basalte ; les fibres ou filaments à base de métaux et/ou de leurs alliages ; les fibres des oxydes métalliques, notamment d'alumine (A1203) ; les fibres métallisées comme les fibres de verre métallisées et les fibres de carbone métallisées ou les mélanges des fibres précitées. Plus particulièrement, ces fibres synthétiques peuvent être choisies comme suit : les fibres minérales peuvent être choisies parmi : les fibres de carbone, les fibres de nanotubes de carbone, fibres de verre, notamment de type E, R ou S2, fibres de bore, fibres céramiques, notamment fibres de carbure de silicium, fibres de carbure de bore, fibres de carbonitrure de bore, fibres de nitrure de silicium, fibres de nitrure de bore, fibres de basalte, fibres ou filaments à base de métaux et/ou leurs alliages, fibres à base d'oxydes métalliques comme A1203, les fibres métallisées comme les fibres de verre métallisées et les fibres de carbone métallisées ou les mélanges des fibres précitées, et les fibres de polymère ou polymériques, sous condition précitée ci-haut, sont choisies parmi : ^ les fibres de polymères thermodurcissables et plus particulièrement choisies parmi : les polyesters insaturés, les résines époxy, les esters vinyliques, les résines phénoliques, les polyuréthanes, les cyanoacrylates et les polyimides, tels que les résines bis-maléimide, les aminoplastes résultant de la réaction d'une amine telle que la mélamine avec un aldéhyde tel que le glyoxal ou le formaldéhyde ^ les fibres de polymères thermoplastiques et plus particulièrement choisies parmi : le polyéthylène téréphtalate (PET), le polybutylène téréphtalate (PBT), les polyoléfines haute densité telles que le polyéthylène (PET), le polypropylène (PP) et les copolymères PET/PP, PVOH (polyvinyl alcool) - 23 - ^ les fibres de polyamides répondant à l'une des formules : 6, 11, 12, 6.10, 6.12, 6.6, 4.6, ^ les fibres d'aramides (comme le KevlarR) et polyamides aromatiques tels que ceux répondant à l'une des formules : PPD.T, MPD.I, PAA et PPA, avec PPD et MPD étant respectivement la p- et m-phénylène diamine, PAA étant les polyarylamides et PPA étant les polyphtalamides ^ les fibres de copolymères blocs de polyamide tels que le polyamide/polyéther, les fibres de polyaryléthers cétones (PAEK) telle que la polyétheréther cétone (PEEK), la polyéthercétone cétone (PEKK), la polyéthercétoneéthercétone cétone (PEKEKK). Les fibres de renfort synthétiques préférées sont des fibres longues et choisies parmi les : fibres de carbone, y compris métallisées, fibres de verre, y compris métallisées de type E, R, S2, fibres d'aramides(comme le KevlarR) ou de polyamides aromatiques, les fibres de polyaryléthers cétones (PAEK), telle que la polyétheréther cétone (PEEK), fibres de la polyéthercétone cétone (PEKK), fibres de la polyéthercétoneéthercétone cétone (PEKEKK) ou leurs mélanges. Les fibres plus particulièrement préférées sont choisies parmi : fibres de verre, fibres de carbone et fibres d'aramides (comme le KevlarR) ou leurs mélanges. L'assemblage de fibres impliqué dans ledit procédé de l'invention comme décrit ci- haut peut être un assemblage de fibres continues, comme les tissus ou un assemblage de fibres courtes comme les feutres et les non tissés, pouvant se présenter sous forme de bandes, de nappes, de tresses, de mèches, de morceaux. De préférence, lesdites fibres sont longues avec facteur de forme supérieur à 1000. Selon un mode de réalisation de l'invention, l'assemblage de fibres représente de 25 40% à 98% en volume et de préférence de 50% à 65% en volume dudit matériau composite. Ledit assemblage de fibres peut être aléatoire (mat), unidirectionnel (UD) ou multidirectionnel (2D, 3D ou autre). L'assemblage peut avoir un grammage, c'est-à-dire un poids par mètre carré, allant 30 de 100 à 1000 g/m2, de préférence allant de 200 à 700g/m2. Outre l'assemblage des fibres précitées, le matériau composite fabriqué selon l'invention peut comprendre des charges à l'état dispersé dans le polymère thermoplastique imprégnant ledit assemblage de fibres ou assemblage fibreux. Il peut s'agir de toute charge connue de l'homme du métier dans le domaine des composites. Il peut notamment s'agir - 24 - de charges conductrices telles que de la poudre de métal, du noir de carbone pulvérulent, des fibrilles de carbone, des nanotubes de carbone (NTC), de carbure de silicium, de carbonitrure de bore, de nitrure de bore ou de silicium. On pourra se reporter à ce sujet à la demande WO 2010/130930 de la Demanderesse. Lorsque ledit matériau fibreux comprend des charges, les charges peuvent représenter par exemple de 0,1 à 30% en poids, de préférence de 0,3 à 5% en poids du polymère thermoplastique. Selon l'invention, le procédé comprend une première étape d'imprégnation i), une deuxième étape de polymérisation ii) et une troisième étape de mise en oeuvre finale iii) dudit matériau composite. Cette mise en oeuvre peut être réalisée par différentes techniques choisies parmi : pultrusion, enroulement filamentaire, thermocompression, moulage par infusion, moulage par transfert de résine (RTM), moulage structuré par injection et réaction (S-RIM) ou moulage par injection-compression. Une technique particulière en moule fermé est le RTM ou le S-RIM ou l'injection-compression. Selon une variante du procédé de fabrication dudit matériau composite selon l'invention, la polymérisation de l'étape ii) est éventuellement complétée après l'étape de mise en oeuvre iii), lors d'une étape finale séparée, comprenant un recuit dudit matériau composite final. Cette étape de recuit permettrait ainsi de compléter la réaction de polymérisation par polyaddition dans le cas où celle-ci n'est que partielle lors de la mise en oeuvre. Sans ce cas (polymérisation partielle ou incomplète), le matériau composite obtenu après l'étape de mise en oeuvre iii) est un solide et ne pose pas de problèmes de manipulation pour son recuit dans une étape de traitement séparée. En fonction des conditions de réalisation physique et chronologique de l'étape d'imprégnation i) par rapport à la mise en oeuvre iii), on peut distinguer différents cas de figure et de techniques correspondantes de mise en oeuvre applicables. Selon une première possibilité du procédé, l'étape d'imprégnation i) est réalisée dans le moule de mise en oeuvre finale dudit composite. Plus précisément, ceci est le cas pour un procédé avec une étape de mise en oeuvre en moule fermé comme le RTM, S-RIM ou l'infusion ou l'injection-compression. Plus particulièrement, selon cette possibilité, ladite étape d'imprégnation i) peut comprendre un transfert direct de ladite composition précurseur à l'état fondu, sur ledit assemblage des fibres, et de préférence ledit assemblage des fibres est une préforme de fibres prédisposée dans ledit moule de mise en oeuvre. - 25 - Ledit transfert direct peut être réalisé à l'état fondu par extrusion dudit prépolymère, avec addition dudit allongeur dans la vis d'extrusion ou de préférence avec addition dudit allongeur en aval de l'extrudeuse au moyen d'un mélangeur. Selon cette première possibilité de réalisation dudit procédé comme décrit ci-haut, ladite étape de mise en oeuvre iii) est réalisée en moule fermé avec moulage par transfert de résine (RTM), moulage structuré par injection et réaction (S-RIM) ou moulage par infusion ou moulage par injection-compression. Selon une possibilité plus particulière, l'étape d'imprégnation i) est chronologiquement séparée de celle de la polymérisation ii) et de celle de la mise en oeuvre finale iii). Cela signifie que l'imprégnation a lieu avant la polymérisation, en particulier ici dans le moule de mise en oeuvre. Plus particulièrement, dans ledit procédé, les étapes de polymérisation ii) et de mise en oeuvre iii) peuvent être simultanées. Selon une autre possibilité pour le procédé selon l'invention, ladite étape de mise en oeuvre iii) peut être réalisée en moule ouvert, comme par pultrusion à travers une filière chauffante (de mise en forme), avec éventuelle transformation supplémentaire des produits semi-finis ainsi obtenus, en particulier par superposition de rubans UD ainsi obtenus, par la technique AFP (Automatic Fiber Placement ou Placement fibres automatique) ou par thermocompression. Dans le cas de la technologie Placement de fibres automatique (AFP) utilisant un mode de chauffage laser, pour souder les rubans composites l'un sur l'autre, ladite composition précurseur peut comprendre des additifs spécifiques qui absorbent à la longueur d'onde du laser (en particulier laser UV), en particulier lorsque les rubans composites sont à base de fibres de verre ou de carbone et de préférence de fibres de verre. Selon une autre variante du procédé de l'invention, l'étape d'imprégnation i) est réalisée à l'extérieur du moule de mise en oeuvre finale dudit composite. Selon ce procédé, ladite étape i) d'imprégnation à l'état fondu comprend une étape préalable de saupoudrage dudit assemblage de fibres par ladite composition précurseur à l'état de poudre (solide), suivie d'une étape de chauffage et de fusion de ladite poudre, et éventuellement d'une étape de calandrage, permettant ainsi l'obtention d'un matériau fibreux préimprégné comme produit intermédiaire, avant l'étape de polymérisation ii) et de mise en oeuvre finale iii). Selon une variante équivalente de ce procédé selon l'invention, ladite étape d'imprégnation i) à l'état fondu peut comprendre une étape de revêtement en lit fluidisé - 26 - dudit assemblage de fibres, par une poudre de ladite composition précurseur, suivie du chauffage et de la fusion de ladite poudre, permettant ainsi l'obtention d'un matériau fibreux préimprégné comme produit intermédiaire, avant l'étape de polymérisation ii) et de mise en oeuvre finale iii). Selon ces deux variantes de procédé, un matériau fibreux préimprégné est obtenu comme produit intermédiaire à l'issue de l'étape d'imprégnation i). Dans ce procédé, les étapes de polymérisation ii) et de mise en oeuvre iii) sont réalisées en utilisant ledit matériau fibreux préimprégné comme matériau de départ (matière première) à transformer, ceci pour obtenir ledit matériau composite final. Dans ce cas, l'étape de mise en oeuvre iii) peut être réalisée en particulier, par thermocompression ou par lamination d'au moins un matériau fibreux préimprégné résultant de ladite étape d'imprégnation i), en particulier avec ledit préimprégné étant basé sur un assemblage de fibres tel que des tissus UD, des tissus 2D ou des non tissés, l'étape éventuellement complétée par une mise en forme finale par thermoformage ou estampage. L'estampage est réalisé à froid après un préchauffage du préimprégné. Selon un cas plus particulier de procédé selon l'invention, ladite étape de mise en oeuvre iii) comprend la disposition d'au moins deux matériaux fibreux préimprégnés résultant de ladite étape d'imprégnation i), sur une préforme de moule, en quinconce, et de façon à ce qu'ils se superposent au moins en partie jusqu'à obtention de l'épaisseur voulue. L'assemblage préimprégné (ou matériau fibreux préimprégné) peut également être mis en forme par thermocompression pour réaliser une préforme qui peut ensuite être utilisée dans un procédé de moulage par RTM, infusion, SRIM ou par thermocompression. Dans le cas particulier où le polymère de matrice thermoplastique est semicristallin, ledit procédé de fabrication dudit matériau composite selon l'invention comme 25 exposé ci-haut peut comprendre une étape de démoulage dudit matériau composite à une température inférieure à la température de cristallisation Tc dudit polymère et plus particulièrement polymère polyamide. Ledit procédé de fabrication d'un matériau composite selon l'invention permet la mise en oeuvre de matériaux composites en tant que pièces mécaniques ou de structure, 30 plus particulièrement obtenues par moulage ou par pultrusion ou par enroulement filamentaire ou par placement automatique de fibres (AFP), plus particulièrement des pièces composites pour des applications dans les domaines de l'aéronautique, de l'automobile, du ferroviaire, de l'éolien (en particulier pales d'éolienne), du photovoltaïque, du nautisme, des sports et loisirs, du bâtiment ou du génie civil, encore - 27 - plus particulièrement étant des pièces composites parmi :des renforts profilés, des coques comme une coque de bateau, des panneaux, y compris des panneaux sandwiches, des réservoirs composites comme un réservoir d'automobile, des canalisations composites comme des tubes de pompage et de transport de pétrole ou de gaz, des corps creux, une aile d'avion, un fuselage d'avion, une poutre ou une cloison dans une maison ou un bateau, un longeron, un spoiler, un carter d'automobile, un disque de frein, un corps de vérin ou un volant de direction, une caisse automobile, un wagon, une semelle de chaussure ou une canne de golf. La présente invention couvre également une composition précurseur (précurseur de la matrice thermoplastique) permettant la mise en oeuvre du procédé de fabrication dudit matériau composite tel que défini ci-haut selon la présente invention, ladite composition comprenant a) au moins un prépolymère P(X)n et b) au moins un allongeur de chaîne Y-AY, ledit prépolymère et allongeur étant tels que définis ci-haut selon la présente invention, avec le polymère thermoplastique résultant de ladite composition par réaction de polyaddition en masse, ayant une température de transition vitreuse supérieure ou égale à 80°C, de préférence de 100 à 200°C, plus préférentiellement de 110 à 200°C et encore plus préférentiellement de 110 à 170°C. Ladite composition peut être à l'état de granulés ou à l'état de poudre fine qui peut être obtenue après extrusion dudit prépolymère P(X)n selon l'invention, avec addition dudit allongeur Y-A-Y selon l'invention dans la vis d'extrusion ou en aval de l'extrudeuse à l'aide d'un mélangeur, le mélange obtenu étant granulé et broyé finement pour obtenir ladite poudre. En fait, cette composition précurseur est basée sur un mélange de deux composants : a) prépolymère et b) allongeur, comme définis ci-haut. Cette composition précurseur peut comprendre des additifs et charges. Concernant ces charges, il peut s'agir de toute charge connue de l'homme du métier dans le domaine des composites. Il peut notamment s'agir de charges conductrices de la chaleur et/ou de l'électricité, telles que de la poudre de métal, du noir de carbone pulvérulent, des fibrilles de carbone, des nanotubes de carbone (NTC), de carbure de silicium, de carbonitrure de bore, de nitrure de bore ou de silicium. On pourra se reporter à ce sujet à la demande WO 2010/130930 de la Demanderesse. Lorsque ledit matériau fibreux comprend des charges, les charges peuvent représenter par exemple de 0,1 à 30% en poids, de préférence de 0,3 à 15% en poids du polymère thermoplastique. - 28 - Concernant les additifs, la composition précurseur selon une variante préférée de l'invention comprend plus particulièrement, des additifs spécifiques pouvant absorber à la longueur d'onde d'un laser, comme par exemple un laser UV ou IR, ceci permettant l'utilisation de la technologie de placement automatique des fibres (AFP), dans le cas où celle-ci utilise un mode de chauffage laser, pour souder les rubans composites entre eux, ceci notamment dans le cas de rubans composites à base de fibres de verre et de carbone, de préférence fibres de verre. Comme exemple convenable de tels additifs, on peut citer : le noir de carbone (NC) sous forme de poudre de NC ou de préférence sous forme de mélanges maîtres à base de NC et de polyéthylène (PE) ou de NC et de polyamide (PA), TiO2 (oxyde de titane), ZnO (oxyde de zinc) et dans le cas d'un laser IR, l'oxyde d'étain indium, (Indium Tin Oxide, commercialisé par Evonik). Comme exemple de mélange maître NC + PE avec environ 40% de NC, on peut citer l'EUTHYLENR commercialisé par BASF. Comme exemple de mélange maître NC + PA avec environ 15% de NC, on peut citer RENOLR BLACK commercialisé par CLARIANCE. Est également couvert par la présente invention, un matériau fibreux préimprégné, comme produit intermédiaire ou produit semi-fini, lequel résulte de l'imprégnation à l'état fondu d'un assemblage d'une ou plusieurs fibres de renfort synthétiques comme défini ci-haut, par au moins une composition précurseur telle que définie selon l'invention. Plus particulièrement, ledit matériau fibreux préimprégné résulte d'une étape d'imprégnation i), comprenant le saupoudrage dudit assemblage de fibres par une composition précurseur à l'état de poudre ou il peut être obtenu après une étape d'imprégnation comprenant le revêtement dudit assemblage de fibres par ladite poudre en lit fluidisé. Un autre objet de l'invention est l'utilisation d'une composition précurseur telle que définie ci-haut, pour l'imprégnation d'un assemblage d'une ou plusieurs fibres de renfort synthétiques, pour la fabrication d'un matériau fibreux préimprégné tel que défini ci-haut, plus particulièrement pour la fabrication d'un matériau composite. Est également concernée l'utilisation d'une composition précurseur telle que définie selon l'invention pour la fabrication d'un matériau composite et plus 30 particulièrement d'une pièce composite moulée. Finalement, l'invention couvre comme produit fini, un matériau composite, lequel est obtenu selon un procédé de fabrication tel que défini selon l'invention et plus particulièrement en utilisant au moins une composition précurseur telle que définie selon l'invention pour l'étape de d'imprégnation i) et pour l'étape de polymérisation ii). - 29 - Plus particulièrement, ledit matériau composite, selon l'invention, permet de fabriquer des pièces composites pour des applications dans les domaines de l'aéronautique, de l'automobile, du ferroviaire, de l'éolien, du photovoltaïque, du nautisme, des sports et loisirs, du bâtiment ou du génie civil et notamment des renforts profilés, des coques 5 comme une coque de bateau, des panneaux, y compris des panneaux sandwiches, des réservoirs composites comme un réservoir d'automobile, des canalisations composites comme des tubes de pompage et de transport de pétrole ou de gaz, des corps creux, une aile d'avion, un fuselage d'avion, une poutre ou une cloison dans une maison ou un bateau, un longeron, un spoiler, un carter d'automobile, un disque de frein, un corps de vérin ou un 10 volant de direction, une caisse automobile, un wagon, une semelle de chaussure ou une canne de golf. Définitions générales valables pour l'ensemble de la description Sauf mention contraire, les pourcentages sont donnés en valeurs massiques. 15 Par « fibres » dans le cadre de la présente invention, on entend des fibres de renfort synthétiques pour le matériau composite et plus particulièrement des fibres de renfort longues. Les fibres longues selon l'invention présentent un facteur de forme (L/D longueur sur diamètre) > 1000. Tg, Tf, Tc, Tg', Tf' : toutes ces températures sont mesurées par DSC : selon ISO 20 11357-2, pour les températures de transition vitreuse et selon ISO 11357-3 pour les températures de fusion et de cristallisation. Les mesures sont faites en 2' chauffe, pour les PA sur des échantillons non séchés au préalable. « Composition précurseur » signifie pour la présente invention que cette composition est le précurseur de la matrice thermoplastique ou c'est la composition dont 25 est issue ladite matrice thermoplastique ayant la Tg indiquée. Un polymère « à base de structure aromatique » ou « semi-aromatique » pour le polymère thermoplastique et, par conséquent pour le prépolymère correspondant P(X)n), plus particulièrement pour un polyamide ou polyester, signifie la présence de structure aromatique dans les motifs dudit polymère ou prépolymère, c'est-à-dire que ce polymère 30 ou prépolymère comprend une structure aromatique dans ses motifs et de préférence avec au moins 25% en moles de ses motifs comprenant ladite structure aromatique. Une signification analogue est donnée pour un polymère « à base d'une structure cycloaliphatique » ou « semi-cycloaliphatique ». Un tel polymère thermoplastique et, par conséquent prépolymère correspondant P(X)n), plus particulièrement un polyamide ou - 30 - polyester signifie la présence de structure cycloaliphatique dans les motifs dudit polymère ou prépolymère, c'est-à-dire que ce polymère ou prépolymère comprend une structure cycloaliphatique dans ses motifs et de préférence avec au moins 25% en moles de ses motifs comprenant ladite structure cycloaliphatique. « Semi-cristallin » signifie pour le polymère thermoplastique de l'invention, un polymère qui présente un pic de fusion, mesuré en DSC, selon la norme précitée. Quelques spécifications supplémentaires plus détaillées concernant les divers paramètres de l'invention sont données ci dessous et par paramètre considéré. Ces spécifications peuvent compléter les spécifications exposées ci-dessus par objet revendiqué, par combinaison de la spécification déjà citée du paramètre impliqué, avec ces spécifications supplémentaires et ceci s'applique à tous les objets revendiqués ou pouvant être revendiqués. Assemblage de fibres Les fibres impliquées dans ledit assemblage sont des fibres longues, ce qui signifie présentant un facteur de forme > 1000 et qui peuvent être continues ou coupées. Ledit assemblage des fibres longues peut être à base de fibres continues et peut être un tissé (tissus 2D), ruban unidirectionnel (UD) ou un non tissé. Ledit assemblage peut être aussi à base de fibres longues coupées sous forme de non tissé (mat de fibres) ou feutre. Lesdites fibres sont de préférence continues. Par « fibres synthétiques », on entend des fibres minérales ou fibres organiques de synthèse et plus particulièrement pour ces dernières, des fibres polymériques ou de polymère (non naturelles) ou un mélange de telles fibres minérales et fibres polymériques. Elles sont définies par opposition aux « fibres naturelles», qui sont par définition exclues selon l'invention du terme « synthétiques ». Polymère thermoplastique L'assemblage de fibres entrant dans la fabrication du matériau composite selon l'invention est imprégné d'au moins un polymère thermoplastique ayant une température de transition vitreuse Tg supérieure ou égale à 80°C. Ce polymère thermoplastique peut être un homopolymère ou un copolymère thermoplastique ou un mélange d'au moins deux de ces polymères thermoplastiques tels que définis ici. Il faut noter que ledit polymère thermoplastique correspond au polymère de la matrice thermoplastique finale obtenue, dudit matériau composite, dans le cas où la polymérisation est complète, à la fin de l'étape - 31 - de mise en oeuvre iii). Ce polymère thermoplastique de Tg d'au moins égale à 80°C correspond donc, dans le cas de la présente invention, au produit de la réaction de polymérisation par (poly) addition en masse et à l'état fondu de ladite composition précurseur, comprenant a) au moins un prépolymère réactif P(X)n, dudit polymère thermoplastique et b) au moins un allongeur de chaîne Y-A-Y, comme définis ci-haut selon l'invention. Par conséquent, la chaîne du polymère thermoplastique final (après polymérisation complète de la composition précurseur) est constituée de l'enchaînement desdits prépolymères P(X)n, joints (enchaînés) entre eux par au moins un allongeur de chaîne Y-A-Y (un ou plusieurs allongeurs jouant le rôle de « jonctions » entre les chaînes de prépolymères), par réaction entre les fonctions X et Y, comme définis ci-haut selon l'invention.. Selon un mode de réalisation de l'invention, le polymère thermoplastique est choisi parmi : un polyamide, un polyester, leurs copolymères et/ou leurs mélanges. De préférence, le polymère thermoplastique est un polyamide. Prépolymère P(X)n Par « prépolymère » dudit polymère thermoplastique, on entend un oligomère du polymère thermoplastique comprenant une chaîne moléculaire P, constituée de motifs unitaires répétitifs (ou unités répétitives) identiques à ceux dudit polymère thermoplastique (mais en nombre de motifs, bien inférieur), avec cette chaîne possédant à ses extrémités n fonctions ou groupements réactifs X, avec n étant 1 ou 2, de préférence 2. Les fonctions réactives X sont identiques l'une à l'autre et par définition elles ne peuvent pas réagir entre elles. Grâce à la présence des fonctions réactives X aux extrémités de sa chaîne moléculaire, ledit prépolymère est capable de polymériser par réaction d'addition en masse à l'état fondu, avec un allongeur de chaîne tel que déjà défini selon l'invention et comme défini de manière complémentaire ci-dessous. Par définition, le prépolymère P(X)n selon l'invention n'est pas réticulable. Il ne peut donner lieu, par réaction de (poly)addition avec l'allongeur tel que défini selon l'invention, qu'à un polymère linéaire, éventuellement faiblement ramifié, lequel reste par définition un polymère thermoplastique, constituant la matrice dudit matériau composite final qui en résulte Ainsi, le matériau composite final reste facilement recyclable, par simple chauffage dudit matériau composite à recycler, de manière à obtenir la fusion dudit polymère thermoplastique en tant que matrice imprégnant lesdites fibres synthétiques, puis - 32 - par la séparation à l'état fondu desdites fibres par rapport audit polymère thermoplastique en question. Allongeur de chaîne Par « allongeur de chaîne » Y-A-Y, il faut comprendre une chaîne moléculaire A possédant à chacune de ses extrémités une fonction réactive Y ( deux fonctions Y par chaîne), réactive avec l'une au moins desdites fonctions réactives X dudit prépolymère P(X)n. Les fonctions réactives Y sont identiques l'une à l'autre et elles ne peuvent pas réagir entre elles mais uniquement et spécifiquement avec les fonctions X dudit prépolymère. Il faut noter que la définition d'« allongeur de chaîne » au sens de l'invention diffère complètement en termes de fonction technique, de celle d'un « agent de couplage », couramment utilisé pour un matériau composite comprenant des fibres, imprégnées par une matrice polymère, mais pour désigner un composé facilitant l'adhésion entre les fibres et la matrice polymère (« couplage » concernant l'interface fibre-polymère). A la différence d'un allongeur de chaîne comme défini selon la présente invention, un « agent de couplage» n'intervient aucunement dans la polymérisation telle que définie par la présente invention pour obtenir ledit polymère thermoplastique. Le choix de l'allongeur de chaîne Y-A-Y dépendra de la nature de la fonction 20 réactive X du prépolymère P(X)n comme décrit ci-haut.. Composition précurseur La composition précurseur selon l'invention comprend a) au moins un prépolymère et b) au moins un allongeur de chaîne, tels que définis ci-dessus. 25 La teneur en allongeur de chaîne ou en prépolymère P(X)n dans le mélange précurseur dépendra de la masse moléculaire de chacun et également du rapport molaire Y/X utilisé. Pour n = 2, ce rapport Y/X se situe entre 0,5 et 1,5 en fonction de la masse moléculaire visée pour le polymère thermoplastique final. Plus il s'approche de 1, plus les masses moléculaires moyennes en nombre Mn auront tendance à augmenter pour le 30 polymère thermoplastique final. Le terme précurseur signifie précurseur de la matrice thermoplastique ayant la Tg finale spécifiée. Cela signifie que cette matrice thermoplastique résulte de la réaction de polymérisation de ladite composition précurseur en masse et à l'état fondu. - 33 - Le mélange précurseur peut en outre comprendre un ou plusieurs additifs choisis par exemple parmi des charges conductrices (de la chaleur et/ou de l'électricité) comme le noir de carbone, les nanotubes de carbone, éventuellement un catalyseur comme exposé ci-haut. Matériau composite et étapes de fabrication Le matériau composite est le produit final obtenu en utilisant la composition précurseur et le procédé de la présente invention. Etape d'imprégnation i) L'« étape d'imprégnation » comprend une imprégnation dudit assemblage par ladite composition précurseur à l'état fluide, ce qui correspond à l'état fondu obtenu à une température permettant la fusion dudit prépolymère et allongeur et de sorte que lors de l'imprégnation à l'étape i), la viscosité du mélange (composition précurseur) ne dépasse pas 100 Pa.s, de préférence ne dépassant pas 50 Pa.s. On peut utiliser un ou plusieurs prépolymères. Lorsque différents prépolymères sont utilisés, leur ajout simultané ou, au contraire, consécutif permet d'obtenir un polymère à caractère statistique ou séquencé plus ou moins prononcé. On peut également utiliser un ou plusieurs assemblages fibreux. L'imprégnation de l'assemblage de fibres peut par exemple se faire par placement de l'assemblage de fibres dans un bain contenant la composition précurseur à l'état fondu, c'est-à-dire le prépolymère et l'allongeur à l'état fondu. Plus particulièrement, on peut encore déposer ladite composition précurseur à l'état fondu par transfert direct à l'état fondu sur ledit assemblage fibreux, qui peut être prédisposé dans un moule de mise en oeuvre et plus particulièrement dans un moule fermé surtout quand on utilise une technique de mise en oeuvre par RTM ou S-RIM ou par infusion ou par injection-compression. L'imprégnation de l'assemblage de fibres peut également comprendre, comme exposé ci-haut, un saupoudrage dudit assemblage avec ladite composition précurseur à l'état de poudre, suivi de chauffage pour obtenir la fusion de ladite composition et éventuellement suivi d'un calandrage. De même, ladite imprégnation peut comprendre le revêtement dudit assemblage fibreux en lit fluidisé, par une poudre fine de ladite composition précurseur maintenue en suspension dans l'air. Dans ce dernier cas, on passe ledit assemblage de fibres dans un lit - 34 - fluidisé de particules de poudre fine de ladite composition précurseur, ladite poudre étant ensuite chauffée pour obtenir la fusion de ladite composition et éventuellement suivi d'un calandrage. Le prépolymère avec l'allongeur (composition précurseur), sous forme pulvérulente, peut être déposé sur un assemblage de fibres sous forme de tissu, comme décrit dans le document FR 2 562 467 ou EP 0 394 900. Dans ces deux derniers cas de composition précurseur à l'état de poudre avec saupoudrage ou en lit fluidisé, on obtient après imprégnation à l'état fondu de l'étape i), comme produit intermédiaire semi-fini un matériau fibreux préimprégné, qui peut être utilisé comme tel dans la mise en oeuvre de l'étape iii) dudit matériau composite final. Ledit préimprégné est généralement sous forme de tissu (ou feuille) préimprégné et peut être ensuite utilisé comme matériau de départ pour l'étape de mise en oeuvre du matériau composite final. Par exemple, par thermocompression dudit matériau préimprégné, une pièce composite finale peut être obtenue. Egalement, plusieurs préimprégnés peuvent être superposés et transformés en plaque par thermocompression ou par lamination (avec calandrage), ladite plaque pouvant être mise en forme finale par thermoformage (à chaud) ou par estampage (à froid après un préchauffage du préimprégné). Le saupoudrage de poudre peut être réalisé à l'aide d'un support (tamis) vibrant, afin de permettre la répartition homogène de la poudre sur ledit assemblage. Une autre possibilité particulière d'imprégnation comprend le transfert direct à l'état fondu d'un flux de la composition précurseur sur l'assemblage de fibres, se présentant sous forme de tissu, nappe ou bande ou tresse. Par exemple, ce transfert peut être réalisé par extrusion dudit prépolymère additionné dudit allongeur dans la vis d'extrusion ou en aval de l'extrudeuse à l'aide d'un mélangeur, par exemple mélangeur statique. En particulier, ceci peut se faire dans le moule de mise en oeuvre sur un assemblage de fibres qui est une préforme desdites fibres, plus particulièrement pour une mise en oeuvre dans un moule fermé, comme par RTM ou S-RIM ou par infusion ou injection-compression. L'étape d'imprégnation i) peut être mise en oeuvre sous pression, de préférence allant de 1 à 30 bars, de préférence de 1 à 10 bars. L'étape d'imprégnation i) peut encore se faire par le procédé de « film stacking », à savoir par compression à chaud d'un empilement d'assemblages de fibres et de films de composition précusrseur (prépolymère mélangé à l'allongeur de chaîne). Cette imprégnation est de préférence faite sous pression, par exemple allant de 1 à 10 bars. - 35 - La composition précurseur selon une variante préférée comprend plus particulièrement parmi les additifs et autres charges possibles, des additifs spécifiques pouvant absorber à la longueur d'onde d'un laser, en particulier d'un laser UV ou IR, plus particulièrement en utilisant la technologie de placement automatique des fibres (AFP), dans le cas où celle-ci utilise un mode de chauffage laser pour souder les rubans composites entre eux, ceci notamment dans le cas où les rubans composites sont à base de fibres de verre ou de carbone et de préférence de fibres de verre. Lorsque l'on souhaite incorporer des charges conductrices dans la composition précurseur à l'état fondu, il peut être avantageux de mettre en oeuvre un chauffage par 10 micro-ondes ou par induction. On pourra là encore se reporter à la demande WO 2010/130930 de la Demanderesse. Etape de polymérisation ii) L'étape ii), dite « étape de polymérisation », comprend une polymérisation par 15 réaction de polyaddition en masse et à l'état fondu dudit prépolymère avec ledit allongeur de chaîne. L'allongeur de chaîne, qui est introduit dans le prépolymère à l'état fondu (composition précurseur), reste peu actif ou inactif tant que la température de réaction de polymérisation comme indiqué déjà ci-haut, n'est pas atteinte. 20 La température de polymérisation est au moins supérieure à la température de fusion ou à défaut de fusion, à la température de transition vitreuse dudit prépolymère et éventuellement dudit allongeur et en particulier elle est supérieure à la Tg visée dudit polymère thermoplastique. Elle se situe en particulier de 150 à 340°C et de préférence de 200 à 300°C. 25 Selon un mode de réalisation de l'invention, la polymérisation peut ne pas être complète (totale) après l'étape de mise en oeuvre iii), en particulier lors du moulage. Si nécessaire, en fonction de la conversion en polymérisation, une étape supplémentaire de recuit (traitement thermique) peut être réalisée pour compléter cette polymérisation. 30 Mise en oeuvre iii) dudit matériau composite final Après l'étape ii) de polymérisation de la composition précurseur, une matrice thermoplastique solide est obtenue, ce qui permet sa mise en forme par une étape de mise en oeuvre pour la fabrication d'un matériau composite et, plus particulièrement, d'une pièce composite qui peut être en trois dimensions (3D). -36- La mise en oeuvre iii) peut être réalisée simultanément avec l'étape ii) de polymérisation ou encore juste après celle-ci. Pour la réalisation d'un matériau composite et plus particulièrement d'une pièce composite, par exemple en 3D, la température de polymérisation en étape ii) et de mise en oeuvre à l'étape iii) est supérieure à la température visée de transition vitreuse Tg dudit polymère thermoplastique. Selon un mode particulier de réalisation, la mise en oeuvre du matériau composite consiste à disposer au moins deux matériaux fibreux préimprégnés comme décrits ci-haut sur une préforme de moule, en quinconce et de façon à ce qu'ils se superposent au moins en partie jusqu'à obtention de l'épaisseur voulue. On peut chauffer au moyen d'un laser pour souder les préimprégnés entre eux, la préforme étant ensuite retirée. La composition précurseur peut comprendre alors un additif spécifique qui absorbe à la longueur d'onde dudit laser, notamment lorsqu'il s'agit d'un laser UV ou IR et ledit préimprégné est à base de fibres de verre ou de carbone , de préférence de verre. Selon d'autres modes de réalisation, ladite mise en oeuvre du matériau composite est réalisée par l'une des techniques connues suivantes : - le calandrage, - le laminage, - la pultrusion, - la thermocompression, - le moulage par transfert de résine (RTM), - le moulage structuré par injection et réaction (SRIM), - le moulage par injection-compression, - la technique de l'enroulement filamentaire, - ou encore une combinaison de ces techniques, suivant le cas. L'étape d'imprégnation i), l'étape de polymérisation ii) et la mise en oeuvre iii) du matériau composite final peuvent avantageusement être effectuées dans le même moule, par exemple en moule fermé lors d'une mise en oeuvre par moulage RTM ou S-RIM ou infusion ou injection-compression. Ces procédés sont particulièrement préférés. On peut par exemple injecter le prépolymère, en mélange avec l'allongeur de chaîne (composition précurseur ) à l'état fondu, dans une chambre de moulage comportant au moins un assemblage de fibres tel que précédemment décrit. L'intérieur de la chambre peut être à une température de plus de 50°C supérieure par rapport à la température de fusion du prépolymère et/ou de l'allongeur. Après polymérisation, on peut procéder au - 37 - refroidissement de la chambre de moulage et de la pièce moulée, pour enfin obtenir ladite pièce composite finale. Une pièce en 3D fabriquée selon l'invention peut également avoir une structure de type sandwich comportant une « âme » s'étendant entre deux couches externes appelées « peaux », lesdites peaux comprenant au moins un matériau composite selon l'invention. L'âme présente de préférence une plus faible densité, par rapport audit matériau composite. Il peut s'agir d'une âme en nid d'abeille ou en mousse. Les peaux et l'âme peuvent être assemblées par tout moyen/procédé connu de l'homme de l'art, par exemple par collage ou par soudage. Une pièce composite, en particulier en 3D, fabriquée selon l'invention peut être une pièce mécanique ou de structure, notamment pour la fabrication d'une aile d'avion, d'un fuselage d'avion, d'une coque de bateau, d'un longeron, d'un spoiler d'automobile, d'un disque de frein, d'un corps de vérin ou d'un volant de direction. Plus généralement, les matériaux composites et plus particulièrement les pièces composites (y compris en trois dimensions 3D), conformes à l'invention, peuvent être utilisés dans de nombreux domaines, tels que l'aéronautique, domaine spatial, l'automobile, l'industrie navale, l'énergie, le ferroviaire, l'éolien, le photovoltaïque, le nautisme, les sports et loisirs, le bâtiment ou le génie civil, et plus particulièrement sont des renforts profilés, des coques comme une coque de bateau, des panneaux, y compris des panneaux sandwiches, des réservoirs composites comme un réservoir d'automobile, des canalisations composites comme des tubes de pompage et de transport de pétrole ou de gaz, des corps creux, une aile d'avion, un fuselage d'avion, une poutre ou une cloison dans une maison ou un bateau, un longeron, un spoiler, un carter d'automobile, un disque de frein, un corps de vérin ou un volant de direction, une caisse automobile, un wagon, une semelle de chaussure ou une canne de golf. Méthodes de mesure : Viscosité à l'état fondu La viscosité à l'état fondu, du prépolymère ou de la composition précurseur est 30 mesurée suivant le manuel de référence du constructeur de l'appareil de mesure, qui est un rhéomètre Physica MCR301. -38- La masse moléculaire Mn La Mn du prépolymère ou du polymère thermoplastique peut être mesurée par titration (dosage) des fonctions terminales selon une méthode potentiométrique (dosage en retour d'un réactif en excès par rapport aux fonctions terminales OH, NH2 ou carboxy) La mesure de la viscosité intrinséque ou inhérente est réalisée dans le m-cresol. La méthode est bien connue de l'homme du métier. On suit la norme ISO 937 mais en changeant le solvant (utilisation du m-cresol à la place de l'acide sulfurique et la température étant de 20°C). La température de transition vitreuse Tg des polymères thermoplastiques utilisés ou des fibres polymères (Tg') utilisées est mesurée à l'aide d'un calorimètre différentiel à balayage (DSC), après un 21' passage en chauffe, suivant la norme ISO 11357-2. La vitesse de chauffage et de refroidissement est de 20°C/min. La température de fusion Tf (ou Tf) et la Tc sont mesurées après une 2' chauffe, selon ISO 11357-3. La vitesse de chauffage et de refroidissement est de 20°C/min. REVENDICATIONS1. Procédé de fabrication d'un matériau composite comportant un assemblage d'une ou plusieurs fibres de renfort synthétiques, imprégné d'au moins un polymère thermoplastique de température de transition vitreuse Tg supérieure ou égale à 80°C, comprenant : i) une étape d'imprégnation dudit assemblage par une composition précurseur à l'état fondu (après fusion) et comprenant : a) au moins un prépolymère P(X)n dudit polymère thermoplastique comprenant une chaîne moléculaire P possédant à ses extrémités n fonctions réactives X, avec n étant 1 ou 2, de préférence 2 b) au moins un allongeur de chaîne Y-A-Y comprenant des fonctions Y réactives avec l'une au moins et desdites fonctions X ii) une étape de polymérisation par (poly)addition en masse à l'état fondu, dudit prépolymère avec ledit allongeur de chaîne avec ledit polymère thermoplastique de la matrice thermoplastique étant le résultat de ladite polymérisation par polyaddition en masse. 2. Procédé selon la revendication 1, lequel comprend une étape iii) de mise en oeuvre finale dudit matériau composite. 3. Procédé selon la revendication 1 ou 2, caractérisé en ce que n = 2 et en ce que lesdites fonctions Y réagissent avec les deux fonctions X. 4. Procédé selon l'une des revendications 1 à 3, dans lequel ladite imprégnation est réalisée à une température telle que la viscosité de ladite composition précurseur à l'état fondu ne dépasse pas lors de l'imprégnation 100 Pa.s, de préférence ne dépasse pas 50 P a. s. 5. Procédé selon l'une quelconque des revendications 1 à 4, dans lequel l'étape de polymérisation est réalisée à une température allant de 150 à 340°C, de préférence de 200 à 300°C. 6. Procédé selon l'une quelconque des revendications 1 à 5, dans lequel le polymère 30 thermoplastique est choisi parmi : un polyamide, un polyester, leurs copolymères y compris polyamide-polyéther ou leurs mélanges, et de préférence un polyamide.- 40 - 7. Procédé selon l'une quelconque des revendications 1 à 6, dans lequel le prépolymère présente une masse moléculaire moyenne en nombre Mn allant de 1000 à 10000, de préférence de 1500 à 8000 et mieux de 2000 à 6000 g.mo1-1. 8. Procédé selon l'une quelconque des revendications 1 à 7, dans lequel le prépolymère P(X)n correspond à : o n = 1 ou 2, de préférence 2 o X étant une fonction réactive parmi : OH, NH2 ou COOH, o P est une chaîne hydrocarbonée cycloaliphatique et/ou aromatique comprenant au moins un cycle de 5 ou 6 atomes de carbone, éventuellement substitué. 9. Procédé selon la revendication 8, dans lequel : - lorsque X est NH2 ou OH : o soit l'allongeur de chaîne Y-A-Y correspond à ^ Y choisi parmi les groupements : maléimide, isocyanate éventuellement bloqué, oxazinone et oxazolinone, de préférence oxazinone et oxazolinone et ^ A est un espaceur carboné (ou radical carboné portant les fonctions ou groupements réactifs Y) choisi parmi : - une liaison covalente entre deux fonctions (groupements) Y dans le cas où Y = oxazinone, oxazolinone ou - une chaîne hydrocarbonée aliphatique ou une chaîne hydrocarbonée aromatique et/ou cycloaliphatique, ces deux dernières comprenant au moins un cycle éventuellement substitué de 5 ou 6 atomes de carbone, la chaîne hydrocarbonée aliphatique ayant éventuellement un poids moléculaire de 14 à 200 g.mo1-1 o soit l'allongeur de chaîne Y-A-Y, correspond à Y étant un groupement caprolactame et à A pouvant être un radical carbonyle tel que le carbonyl biscaprolactame, ou A pouvant être térephtaloyle ou isophtaloyle, o soit l'allongeur de chaîne Y-A-Y correspond à Y étant un groupement d'anhydride cyclique et de préférence cet allongeur est choisi parmi : un dianhydride carboxylique cycloaliphatique et/ou aromatique et plus préférentiellement choisi parmi : le dianhydride éthylènetétracarboxylique, le dianhydride pyromellitique, le dianhydride 3,3',4,4'-biphényltétracarboxylique, le dianhydride 1,4,5,8-naphtalènetétracarboxylique, le dianhydride perylènetétracarboxylique, le dianhydride 3,3',4,4'-benzophénone- 41 - tétracarboxylique, le dianhydride 1,2,3,4-cyclobutanetétracarboxylique, le dianhydride hexafluoroisopropylidène bisphtalique, le dianhydride 9,9- bis(trifluorométhyl)xanthènetétracarboxylique, le dianhydride 3,3' ,4,4'- diphénylsulfonetétracarboxylique, le dianhydride bicyclo[2.2.2]oct-7-ène- 2,3,5,6-tétracarboxylique, le dianhydride 1,2,3,4- cyclopentanetétracarboxylique, le dianhydride 3,3' ,4,4'-diphényl éther tétracarboxylique ou leurs mélanges et lorsque X est COOH : 10 o l'allongeur de chaîne Y-A-Y correspond à : ^ Y' choisi parmi les groupements : oxazoline, oxazine, imidazoline ou aziridine, comme le 1, l'-iso- ou téré- phtaloyl-bis (2-methyl aziridine) et à ^ A étant un espaceur (radical) carboné tel que défini ci-dessus. 15 10. Procédé selon la revendication 9, dans lequel, quand Y est choisi parmi oxazinone, oxazolinone, oxazine, oxazoline ou imidazoline, dans ce cas A représente un alkylène, tel que -(CH2)',- avec m allant de 1 à 14 et de préférence de 2 à 10 ou A représente un cycloalkylène et/ou un arylène substitué alkyl ou non substitué, comme les arylènes benzéniques, tels que les phénylènes o-, m-, -p ou les arylènes naphtaléniques, de 20 préférence A étant un arylène et/ou un cycloalkylène 11. Procédé selon l'une quelconque des revendications 1 à 10, dans lequel ledit polymère thermoplastique a une température de transition vitreuse Tg allant de 100°C à 200°C, de préférence de 110°C à 200°C, de préférence encore de 110°C à 170°C. 12. Procédé selon l'une quelconque des revendications 1 à 11, dans lequel ledit 25 prépolymère est un prépolymère de polyamide obtenu à partir de : la polycondensation d'au moins une diamine aliphatique linéaire ou ramifiée et d'au moins un acide dicarboxylique aromatique et/ou cycloaliphatique comportant au moins un cycle à 4, 5 ou 6 atomes de carbone éventuellement substitué, et/ou la polycondensation d'au moins une diamine cycloaliphatique avec au moins un acide dicarboxylique aliphatique linéaire ou ramifié, cycloaliphatique ou aromatique, et éventuellement avec présence d'au moins un composé choisi parmi : un lactame, un acide aminocarboxylique ou la combinaison stoechiométrique d'un diacide carboxylique aliphatique et d'une diamine aliphatique. ^ ^ ^ 30- 42 - 13. Procédé selon l'une quelconque des revendications 1 à 12, dans lequel ledit polymère thermoplastique est un polyamide, homopolyamide ou copolyamide, semiaromatique et/ou semi-cycloaliphatique, plus particulièrement correspondant à l'une des formules suivantes : polyamides parmi : 8.T, 9.T, 10.T, 11.T, 12.T, 6.T/9.T, 9.T/10.T, 9.T/11.T, 9.T/12.T, 9/6.T, 10/6.T, 11/6.T, 12/6.T, 10/9.T, 10/10.T, 10/11.T, 10/12.T, 11/9.T, 11/10.T, 11/11.T, 11/12.T, 12/9.T, 12/10.T, 12/11.T, 12/12.T, 6.10/6.T, 6.12/6.T, 9.10/6.T, 9.12/6.T, 10.10/6.T, 10.12/6.T, 6.10/9.T, 6.12/9.T, 9.10/9.T, 9.12/9.T, 10.10/9.T 10.12/9.T, 6.10/10.T, 6.12/10.T, 9.10/10.T, 9.12/10.T, 10.10/10.T, 10.12/10.T, 6.10/12.T, 6.12/12.T, 9.10/12.T, 9.12/12.T, 10.10/12.T, 11/6.T/9.T, 11/6.T/10.T, 11/6.T/11.T, 11/6.T/12.T, 11/9.T/10.T, 11/9.T/11.T, 11/9.T/12.T, 11/10.T/11.T, 11/10.T/12.T, 11/11.T/12.T, 6.T/10.T, 6.T/11.T, 6.T/12.T, 10.T/11.T, 10.T/12.T, 11.T/12.T, 12/6.T/10.T, 12/6.T/11.T, 12/6.T/12.T, 12/9.T/10.T, 12/9.T/11.T, 12/9.T/12.T, 12/10.T/11.T, 12/10.T/12.T, 12/11.T/12.T, polyamides terpolymères précédents avec 12/ remplacé par 9/, 10/, 6.10/, 6.12/, 10.10/, 10.12/, 9.10/ et 9.12/, tous les polyamides cités ci-haut où le téréphtalique (T) est remplacé partiellement ou totalement par l'isophtalique (I), le naphtalène 2,6 dicarboxylique et/ou par le 1,3 ou le 1,4 CHDA (acide cyclohexane dicarboxylique), avec tout ou partie des diamines aliphatiques pouvant être remplacées par des diamines cycloaliphatiques tous les polyamides cités ci-haut, avec remplacement de la diamine aliphatique en C6 à C12 par une diamine cycloaliphatique parmi BMACM, BACM et/ou IPDA et avec remplacement de tout ou partie du diacide aromatique T, par un diacide aliphatique linéaire ou ramifié en C6 à C18. Procédé selon l'une quelconque des revendications 1 à 13, dans lequel le polymère thermoplastique est un polyamide semi-cristallin, ayant une température de fusion Tf et une température de cristallisation Tc. 15. Procédé selon la revendication 14, dans lequel l'écart entre la température de fusion Tf dudit polyamide et sa température de cristallisation est inférieur à 100°C, de préférence 30 inférieur ou égal à 80°C. 16. Procédé selon l'une quelconque des revendications 1 à 13, dans lequel le polymère thermoplastique est un polyamide amorphe. 17. Procédé selon l'une quelconque des revendications 1 à 16, dans lequel les fibres synthétiques sont choisies parmi : 10 15 20 25 ^ ^ ^ ^14.- 43 - les fibres minérales les fibres polymériques ou de polymère, celles-ci ayant une température de fusion Tf ou de transition vitreuse Tg' à défaut de Tf , supérieure à la température de polymérisation de ladite composition précurseur, et de préférence supérieure à 350°C ou les mélanges des fibres précitées. 18. Procédé selon la revendication 17, dans lequel : les fibres minérales sont choisies parmi : les fibres de carbone, les fibres de nanotubes de carbone ; fibres de silice comme les fibres de verre, notamment de type E, R ou S2 ; fibres de bore ; fibres céramiques, notamment de carbure de silicium, de carbure de bore, de carbonitrure de bore, de nitrure de silicium, de nitrure de bore ; fibres de basalte ; fibres ou filaments à base de métaux et leurs alliages ; fibres à base d'oxydes métalliques ; fibres de carbone métallisées et fibres de verre métallisées ou les mélanges des fibres citées, et les fibres polymériques sont choisies parmi : ^ les fibres de polymères thermodurcissables ^ les fibres de polymères thermoplastiques ^ les fibres de polyamides répondant à l'une des formules : 6, 11, 12, 6.6, 4.6, 6.10 et 6.12 ^ les fibres d'aramides et de polyamides aromatiques tels que ceux répondant à l'une des formules : PPD.T, MPD.I, PAA et PPA ^ les fibres de polyaryléthers cétones (PAEK) telle que la polyétheréther cétone (PEEK), la polyéthercétone cétone (PEKK), la polyéthercétoneéthercétone cétone (PEKEKK) ^ ou les mélanges des fibres précitées ci-haut. 19. Procédé selon l'une quelconque des revendications 1 à 18, dans lequel l'assemblage desdites fibres est un assemblage de fibres longues, de préférence présentant un facteur de forme > 1000. 20. Procédé selon la revendication 19, dans lequel lesdites fibres longues sont continues et lesdits assemblages sont choisis parmi les tissus, les non tissés ou les renforts fibreux unidirectionnels, les nappes ou les bandes ou les tresses ou elles sont des fibres coupées comme dans les non tissées (mats de fibres) ou les feutres.- 44 - 21. Procédé selon l'une quelconque des revendications 1 à 20, dans lequel l'étape d'imprégnation i) est mise en oeuvre sous une pression allant de 1 à 30 bars, de préférence de 1 à 10 bars. 22. Procédé selon l'une quelconque des revendications 1 à 21, dans lequel la polymérisation de l'étape ii) est éventuellement complétée après l'étape de mise en oeuvre iii), lors d'une étape finale séparée, de recuit dudit matériau composite final. 23. Procédé selon l'une des revendications 1 à 22, dans lequel l'étape d'imprégnation i) est réalisée dans un moule de mise en oeuvre finale dudit composite. 24. Procédé selon la revendication 23, dans lequel ladite étape d'imprégnation i) comprend un transfert direct de ladite composition précurseur à l'état fondu, sur ledit assemblage des fibres. 25. Procédé selon la revendication 23 ou 24, dans lequel ledit assemblage des fibres est une préforme desdites fibres, prédisposée dans ledit moule. 26. Procédé selon la revendication 24 ou 25, dans lequel ledit transfert direct est réalisé à l'état fondu par extrusion dudit prépolymère, avec addition dudit allongeur dans la vis d'extrusion ou de préference avec addition dudit allongeur en aval de l'extrudeuse au moyen d'un mélangeur. 27. Procédé selon l'une des revendications 23 à 26, dans lequel l'étape d'imprégnation i) est chronologiquement séparée de celle de la polymérisation ii) et de celle de la mise en oeuvre finale iii). 28. Procédé selon la revendication 27, dans lequel l'étape de polymérisation et de mise en oeuvre sont simultanées. 29. Procédé selon la revendication 1 à 22, dans lequel ladite étape i) d'imprégnation à l'état fondu comprend une étape préalable de saupoudrage dudit assemblage de fibres par ladite composition précurseur à l'état de poudre, suivie d'une étape de chauffage et de fusion de ladite poudre, et éventuellement d'une étape de calandrage, permettant ainsi l'obtention d'un matériau fibreux préimprégné comme produit intermédiaire, avant l'étape de polymérisation ii) et de mise en oeuvre finale iii). 30. Procédé selon la revendication 1 ou 22, dans lequel ladite étape d'imprégnation à l'état fondu comprend une étape de revêtement en lit fluidisé dudit assemblage de fibres, par une poudre de ladite composition précurseur, suivie du chauffage et de la fusion de ladite poudre, permettant ainsi l'obtention d'un matériau fibreux préimprégné comme produit intermédiaire, avant l'étape de polymérisation ii) et l'étape de mise en oeuvre finale iii).- 45 - 31. Procédé selon la revendication 29 ou 30, dans lequel l'étape d'imprégnation i) est réalisée à l'extérieur du moule de mise en oeuvre finale dudit composite. 32. Procédé selon l'une des revendications 29 à 31, dans lequel les étapes de polymérisation ii) et de mise en oeuvre iii) sont réalisées en utilisant ledit matériau fibreux 5 préimprégné comme matériau de départ. 33. Procédé selon l'une des revendications 23 à 28, dans lequel ladite étape de mise en oeuvre iii) est réalisée en moule fermé avec moulage par transfert de résine (RTM), moulage structuré par injection et réaction (S-RIM) ou moulage par infusion ou moulage par injection-compression. 10 34. Procédé selon l'une des revendications 23, 24, 26, 27, 28, dans lequel ladite étape de mise en oeuvre iii) est réalisée en moule ouvert par pultrusion à travers une filière chauffante, avec éventuelle transformation supplémentaire des semi-produits obtenus, en particulier par superposition de rubans UD obtenus, par la technique AFP (placement des fibres automatique) ou par thermocompression et plus particulièrement par AFP 15 comportant un chauffage par laser, avec ladite composition précurseur de départ comprenant des additifs spécifiques qui absorbent à la longueur d'onde d'un laser, en particulier laser UV ou IR, encore plus particulièrement lorsque les rubans UD sont à base de fibres de verre ou de carbone. 35. Procédé selon l'une des revendications 29 à 32, dans lequel l'étape de mise en 20 oeuvre iii) est réalisée par thermocompression ou par lamination d'au moins un matériau fibreux préimprégné, résultant de ladite étape d'imprégnation i), éventuellement complétée par une mise en forme finale par thermoformage ou estampage. 36. Procédé selon la revendication 35, dans lequel ladite étape de mise en oeuvre iii) comprend la disposition d'au moins deux matériaux fibreux préimprégnés résultant de 25 ladite étape d'imprégnation, sur une préforme de moule, en quinconce, et de façon à ce qu'ils se superposent au moins en partie jusqu'à obtention de l'épaisseur voulue. 37. Procédé selon la revendication 14 ou 15, lequel comprend une étape de démoulage dudit matériau composite à une température inférieure à la température de cristallisation Tc dudit polyamide. 30 38. Procédé selon l'une des revendications 1 à 37, dans lequel ledit matériau composite est sous forme de pièce ou d'article composite, pour des applications dans le domaine de l'aéronautique, de l'automobile, du ferroviaire, de l'éolien, du photovoltaïque, du nautisme, des sports et loisirs, du bâtiment ou du génie civil, et plus particulièrement pour fabriquer : des renforts profilés, des coques comme une coque de bateau, des panneaux, y- 46 - compris des panneaux sandwiches, des réservoirs composites comme un réservoir d'automobile, des canalisations composites comme des tubes de pompage et de transport de pétrole ou de gaz, des corps creux, une aile d'avion, un fuselage d'avion, une poutre ou une cloison dans une maison ou un bateau, un longeron, un spoiler, un carter d'automobile, un disque de frein, un corps de vérin ou un volant de direction, une caisse automobile, un wagon, une semelle de chaussure ou une canne de golf. 39. Composition précurseur réactive pour la mise en oeuvre du procédé selon l'une quelconque des revendications 1 à 38, comprenant a) au moins un prépolymère tel que défini selon l'une quelconque des revendications 1 à 16 et b) au moins un allongeur de chaîne tel que défini selon l'une quelconque des revendications 1 à 10, avec ledit polymère thermoplastique résultant de ladite composition précurseur par réaction de polyaddition en masse, et ledit polymère ayant une température de transition vitreuse supérieure ou égale à 80°C, de préférence de 100 à 200°C, plus préférentiellement de 110 à 200°C et encore plus préférentiellement de 110 à 170°C. 40. Composition précurseur selon la revendication 39, laquelle comprend des additifs spécifiques qui absorbent à la longueur d'onde d'un laser, en particulier laser UV, servant de moyen de chauffage, permettant ainsi le soudage des préimprégnés pendant l'opération de placement automatique des fibres, en particulier lorsque le préimprégné est à base de fibres de verre ou de carbone, et encore plus particulièrement s'il est à base de fibres de verre. 41. Matériau fibreux préimprégné, lequel résulte de l'imprégnation à l'état fondu d'un assemblage d'une ou plusieurs fibres de renfort synthétiques, par au moins une composition précurseur telle que définie selon la revendication 39 ou 40. 42. Matériau fibreux préimprégné selon la revendication 41, lequel est obtenu après une étape d'imprégnation i) telle que définie selon l'une des revendications 29 à 31. 43. Utilisation d'une composition précurseur telle que définie selon la revendication 39 ou 40 pour l'imprégnation d'un assemblage d'une ou plusieurs fibres de renfort synthétiques, pour la fabrication d'un matériau fibreux préimprégné tel que défini selon la revendication 41 ou 42, avant ledit matériau composite final. 44. Utilisation d'une composition précurseur telle que définie selon la revendication 39 ou 40 pour la fabrication d'un matériau composite. 45. Utilisation selon la revendication 44 pour fabriquer une pièce composite, cette pièce étant utilisée dans le domaine de l'aéronautique, de l'automobile, du ferroviaire, de l'éolien, du photovoltaïque, du nautisme, des sports et loisirs, du bâtiment ou du génie civil- 47 - et plus particulièrement étant des renforts profilés, des coques comme une coque de bateau, des panneaux, y compris des panneaux sandwiches, des réservoirs composites comme un réservoir d'automobile, des canalisations composites comme des tubes de pompage et de transport de pétrole ou de gaz, des corps creux, une aile d'avion, un fuselage d'avion, une poutre ou une cloison dans une maison ou un bateau, un longeron, un spoiler, un carter d'automobile, un disque de frein, un corps de vérin ou un volant de direction, une caisse automobile, un wagon, une semelle de chaussure ou une canne de golf. 46. Matériau composite, lequel est obtenu selon un procédé de fabrication tel que défini selon l'une des revendications 1 à 38 et plus particulièrement en utilisant au moins une composition précurseur telle que définie selon la revendication 39 ou 40 pour l'étape d'imprégnation i) et pour l'étape de polymérisation ii). 47. Matériau composite selon la revendication 46, lequel est une pièce composite dans le domaine de l'aéronautique, de l'automobile, du ferroviaire, de l'éolien, du photovoltaïque, du nautisme, des sports et loisirs, du bâtiment ou du génie civil, plus particulièrement choisie parmi : des renforts profilés, des coques comme une coque de bateau, des panneaux, y compris des panneaux sandwiches, des réservoirs composites comme un réservoir d'automobile, des canalisations composites comme des tubes de pompage et de transport de pétrole ou de gaz, des corps creux, une aile d'avion, un fuselage d'avion, une poutre ou une cloison dans une maison ou un bateau, un longeron, un spoiler, un carter d'automobile, un disque de frein, un corps de vérin ou un volant de direction, une caisse automobile, un wagon, une semelle de chaussure ou une canne de golf.